【事件の表示】
　特許第５７２８１１５号発明「延性および低温靭性に優れた高強度鋼板、並びにその製造方法」の特許異議申立事件について、次のとおり決定する。
【結　論】
　特許第５７２８１１５号（請求項の数１３）の特許請求の範囲及び明細書を、訂正請求書に添付された特許請求の範囲及び明細書のとおり、訂正後の請求項〔８〜１３〕について訂正することを認める。
　特許第５７２８１１５号の請求項１〜１３に係る特許を維持する。
【理　由】
第１　手続の経緯
　本件特許第５７２８１１５号（請求項の数１３）に係る特許出願（特願２０１４−１７６００６号）は、平成２６年　８月２９日（優先権主張　平成２５年　９月２７日、平成２６年　３月３１日、日本国）に出願され、平成２７年　４月１０日に特許権の設定の登録がなされたものである。
　その後、本件特許について、平成２７年１２月　１日に特許異議申立人　ＪＦＥスチール株式会社　より特許異議の申立てがなされ、平成２８年　２月２９日付けで当審より取消理由が通知され、その指定期間内である同年　５月　２日に意見書の提出及び訂正請求（以下、「本件訂正請求」という。）がなされたものである。
第２　訂正の適否についての判断
１　訂正の内容
　本件訂正請求による訂正の内容は、以下のア及びイのとおりである。なお、下線部は、訂正箇所を示す。
ア　訂正事項１
　特許請求の範囲の請求項８に「Ｂ：０％超０．００５％以下を含有する請求項１〜７のいずれかに記載の高強度鋼板。」と記載されているのを、「Ｂ：０％超０．００５％以下を含有する請求項１〜７のいずれかに記載の高強度鋼板
（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
イ　訂正事項２
　明細書の段落【００１１】、【００７９】、【００８３】に「Ｂ：０％超０．００５％以下」と記載されているのを、「Ｂ：０％超０．００５％以下
（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
２　訂正の目的の適否、一群の請求項、新規事項の有無、及び、特許請求の範囲の拡張・変更の存否
（１）訂正の目的の適否
ア　訂正事項１について
　訂正事項１は、請求項８に係る高強度鋼板から、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除くことにより、特許請求の範囲を減縮するものであるから、この訂正の目的は、特許法第１２０条の５第２項ただし書第１号に該当する。
イ　訂正事項２について
　訂正事項２は、上記訂正事項１に係る訂正に伴って、特許請求の範囲の記載と発明の詳細な説明の記載との整合を図るため、願書に添付した明細書の発明の詳細な説明における【００１１】、【００７９】、【００８３】における記載を訂正するものであり、明瞭でない記載の釈明であるから、この訂正の目的は、特許法第１２０条の５第２項ただし書第３号に該当する。
（２）一群の請求項であるか否か
ア　訂正事項１について
　本件訂正前の請求項８を、本件訂正前の請求項９〜１３はそれぞれ引用しているから、本件訂正前の請求項８〜１３に対応する本件訂正後の請求項８〜１３は、特許法第１２０条の５第４項に規定する一群の請求項である。
イ　訂正事項２について
　訂正事項２は、上記訂正事項１に係る訂正に伴って、特許請求の範囲の記載と発明の詳細な説明の記載との整合を図るため、願書に添付した明細書の発明の詳細な説明における【００１１】、【００７９】、【００８３】における記載を訂正するものであり、この訂正に係る請求項は、一群の請求項である本件訂正後の請求項８〜１３であるから、特許法第１２０条の５第９項で準用する第１２６条第４項に適合する。
（３）新規事項（願書に添付した明細書、特許請求の範囲又は図面に記載した事項の範囲内の訂正）であるか否か
ア　訂正事項１について
　訂正事項１は、請求項８に係る高強度鋼板から、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除くことにより、特許請求の範囲を減縮するものであり、請求項に係る発明が平成２８年　２月２９日付けの取消理由で通知された甲第１号証（国際公開第２０１３／０５１２３８号）に記載された発明と重なるために新規性が否定されるおそれがあるために、その重なりのみを除くものであって、これにより訂正前の明細書等から導かれる技術的事項に何らかの変更を生じさせるものとはいえないから、特許法第１２０条の５第９項で準用する第１２６条第５項に適合する。
イ　訂正事項２について
　訂正事項２は、上記訂正事項１に係る訂正に伴って、特許請求の範囲の記載と発明の詳細な説明の記載との整合を図るためのものであるから、上記アで述べたものと同様の理由により、特許法第１２０条の５第９項で準用する第１２６条第５項に適合する。
（４）実質上特許請求の範囲を拡張し、又は変更する訂正でないこと
ア　訂正事項１について
　訂正事項１は、請求項８に係る高強度鋼板から、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除くことにより、特許請求の範囲を減縮するものであり、請求項に係る発明が平成２８年　２月２９日付けの取消理由で通知された甲第１号証（国際公開第２０１３／０５１２３８号）に記載された発明と重なるために新規性が否定されるおそれがあるために、その重なりのみを除くものであるから、実質上特許請求の範囲を拡張し、又は変更する訂正でないことは明らかであり、特許法第１２０条の５第９項で準用する第１２６条第６項に適合する。
イ　訂正事項２について
　訂正事項２は、上記訂正事項１に係る訂正に伴って、特許請求の範囲の記載と発明の詳細な説明の記載との整合を図るためのものであるから、上記アで述べたものと同様の理由により、特許法第１２０条の５第９項で準用する第１２６条第６項に適合する。
３　小括
　以上のとおりであるから、本件訂正請求による訂正は、特許法第１２０条の５第２項第１号及び第３号を目的とするものであり、かつ、同条第４項、及び、同条第９項において準用する同法第１２６条第４項から第６項までの規定に適合するので、本件訂正後の請求項〔８〜１３〕について、訂正することを認める。
第３　取消理由についての判断
１　本件特許発明
　上記第２のとおり、本件訂正請求による訂正は認められたので、本件特許第５７２８１１５号の請求項１〜１３に係る発明（以下「本件特許発明１〜１３」という。）は、訂正請求書に添付された特許請求の範囲の請求項１〜１３に記載された事項により特定される次のとおりのものである。
【請求項１】
　質量％で、
Ｃ　：０．１０〜０．５％、
Ｓｉ：１．０〜３．０％、
Ｍｎ：１．５〜３％、
Ａｌ：０．００５〜１．０％、
Ｐ　：０％超０．１％以下、および
Ｓ　：０％超０．０５％以下を満足し、
残部が鉄および不可避不純物からなる鋼板であり、
該鋼板の金属組織は、ポリゴナルフェライト、ベイナイト、焼戻しマルテンサイト、および残留オーステナイトを含み、
　（１）金属組織を走査型電子顕微鏡で観察したときに、
　（１ａ）前記ポリゴナルフェライトの面積率ａが金属組織全体に対して１０〜５０％であり、
　（１ｂ）前記ベイナイトは、
　隣接する残留オーステナイト同士、隣接する炭化物同士、隣接する残留オーステナイトと炭化物の中心位置間距離の平均間隔が１μｍ以上である高温域生成ベイナイトと、
　隣接する残留オーステナイト同士、隣接する炭化物同士、隣接する残留オーステナイトと炭化物の中心位置間距離の平均間隔が１μｍ未満である低温域生成ベイナイトとの複合組織で構成されており、
　前記高温域生成ベイナイトの面積率ｂが金属組織全体に対して０％超８０％以下、
　前記低温域生成ベイナイトと前記焼戻しマルテンサイトとの合計面積率ｃが金属組織全体に対して０％超８０％以下を満足し、
　（２）飽和磁化法で測定した残留オーステナイトの体積率が金属組織全体に対して５％以上、
　（３）電子線後方散乱回折法（ＥＢＳＤ）で測定される方位差３°以上の境界で囲まれる領域を結晶粒と定義したときに、該結晶粒のうち体心立方格子（体心正方格子を含む）の結晶粒毎に解析したＥＢＳＤパターンの鮮明度に基づく各平均ＩＱ（Ｉｍａｇｅ　Ｑｕａｌｉｔｙ）を用いた分布が、下記式（１）、（２）を満足することを特徴とする延性および低温靭性に優れた高強度鋼板。
　　（ＩＱａｖｅ−ＩＱｍｉｎ）／（ＩＱｍａｘ−ＩＱｍｉｎ）≧０．４０・・・（１）
　　σＩＱ／（ＩＱｍａｘ−ＩＱｍｉｎ）≦０．２５・・・（２）
　　式中、
　　　ＩＱａｖｅは、各結晶粒の平均ＩＱ全データの平均値
　　　ＩＱｍｉｎは、各結晶粒の平均ＩＱ全データの最小値
　　　ＩＱｍａｘは、各結晶粒の平均ＩＱ全データの最大値
　　　σＩＱは、各結晶粒の平均ＩＱ全データの標準偏差を表す。
【請求項２】
　前記高温域生成ベイナイトの面積率ｂが金属組織全体に対して１０〜８０％、
　前記低温域生成ベイナイトと前記焼戻しマルテンサイトとの合計面積率ｃが金属組織全体に対して１０〜８０％を満足する請求項１に記載の高強度鋼板。
【請求項３】
　前記金属組織を光学顕微鏡で観察したときに、焼入れマルテンサイトおよび残留オーステナイトが複合したＭＡ混合相が存在している場合には、前記ＭＡ混合相の全個数に対して、円相当直径ｄが７μｍ超を満足するＭＡ混合相の個数割合が０％以上１５％未満である請求項１または２に記載の高強度鋼板。
【請求項４】
　前記ポリゴナルフェライト粒の平均円相当直径Ｄが、０μｍ超１０μｍ以下である請求項１〜３のいずれかに記載の高強度鋼板。
【請求項５】
　前記鋼板は、更に他の元素として、
Ｃｒ：０％超１％以下および
Ｍｏ：０％超１％以下よりなる群から選択される少なくとも１種以上の元素を含有する請求項１〜４のいずれかに記載の高強度鋼板。
【請求項６】
　前記鋼板は、更に他の元素として、
Ｔｉ：０％超０．１５％以下、
Ｎｂ：０％超０．１５％以下および
Ｖ　：０％超０．１５％以下よりなる群から選択される１種以上の元素を含有する請求項１〜５のいずれかに記載の高強度鋼板。
【請求項７】
　前記鋼板は、更に他の元素として、
Ｃｕ：０％超１％以下、および
Ｎｉ：０％超１％以下よりなる群から選択される少なくとも１種以上の元素を含有する請求項１〜６のいずれかに記載の高強度鋼板。
【請求項８】
　前記鋼板は、更に他の元素として、
Ｂ：０％超０．００５％以下を含有する請求項１〜７のいずれかに記載の高強度鋼板
（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
【請求項９】
　前記鋼板は、更に他の元素として、
Ｃａ：０％超０．０１％以下、
Ｍｇ：０％超０．０１％以下および
希土類元素：０％超０．０１％以下よりなる群から選択される１種以上の元素を含有する請求項１〜８のいずれかに記載の高強度鋼板。
【請求項１０】
　前記鋼板の表面に、電気亜鉛めっき層、溶融亜鉛めっき層、または合金化溶融亜鉛めっき層を有している請求項１〜９のいずれかに記載の高強度鋼板。
【請求項１１】
　請求項１〜９のいずれかに記載の高強度鋼板を製造する方法であって、
　前記成分組成を満足する鋼材を８００℃以上、Ａｃ3点−１０℃以下の温度域に加熱す
る工程と、
　該温度域で５０秒間以上保持して均熱した後、
　１５０℃以上、４００℃以下（但し、下記式で表されるＭｓ点が４００℃以下の場合は、Ｍｓ点以下）を満たす任意の温度Ｔまで平均冷却速度１０℃／秒以上で冷却し、且つ下記式（３）を満たすＴ１温度域で、１０〜２００秒保持し、
　次いで、下記式（４）を満たすＴ２温度域に加熱し、この温度域で５０秒間以上保持してから冷却することを特徴とする延性および低温靭性に優れた高強度鋼板の製造方法。
　　　１５０℃≦Ｔ１（℃）≦４００℃・・・（３）
　　　４００℃＜Ｔ２（℃）≦５４０℃・・・（４）
　　　Ｍｓ点（℃）＝５６１−４７４×［Ｃ］／（１−Ｖｆ／１００）−３３×［Ｍｎ］−１７×［Ｎｉ］−１７×［Ｃｒ］−２１×［Ｍｏ］
　式中、Ｖｆは別途、加熱、均熱から冷却までの焼鈍パターンを再現したサンプルを作製したときの該サンプル中のフェライト分率測定値を意味する。また式中、［　］は各元素の含有量（質量％）を示しており、鋼板に含まれない元素の含有量は０質量％として計算する。
【請求項１２】
　上記式（４）を満たす温度域で保持した後、冷却し、次いで電気亜鉛めっき、溶融亜鉛めっき、または合金化溶融亜鉛めっきを行う請求項１１に記載の高強度鋼板の製造方法。
【請求項１３】
　上記式（４）を満たす温度域で溶融亜鉛めっき、または合金化溶融亜鉛めっきを行う請求項１１に記載の高強度鋼板の製造方法。
２　取消理由の概要
　本件訂正前の請求項８、１０〜１３に係る特許に対して、平成２８年　２月２９日付けで通知した取消理由の概要は次のとおりである。
　本件訂正前の請求項８、１０〜１３に係る発明は、甲第１号証に記載された発明であるか、又は、甲第１号証に記載された発明に基づいて当業者が容易に発明をすることができたものであるから、その特許は、特許法第２９条第１項又は第２項の規定に違反してされたものであり、同法第１１３条第２号に該当し、取り消すべきものである。
　
　甲第１号証：国際公開第２０１３／０５１２３８号
３　甲第１号証に記載された発明
　甲第１号証には次の（ア）〜（オ）の事項が記載されている。
（ア）「［００８１］
（実施例１）
　表１に示す成分組成の鋼を溶製して得た鋳片を、・・・仕上げ熱間圧延した熱延鋼板を表２に示す条件で巻取り、ついで熱延鋼板を酸洗後、・・・冷間圧延し、・・・得られた冷延鋼板を、表２に示す条件でフェライト−オーステナイト二相域またはオーステナイト単相域で焼鈍を行う熱処理を施した。なお、表２中の冷却停止温度：Ｔとは、焼鈍温度から鋼板を冷却する際に、鋼板の冷却を停止する温度とする。
　・・・
［００８２］
　得られた鋼板に、めっき処理を施さない場合には熱処理後に、溶融亜鉛めっき処理あるいは合金化溶融亜鉛めっき処理を施す場合にはこれらの処理の後に、圧延率（伸び率）：０．３％の調質圧延を施した。
［００８３］
［表１］
［００８４］
［表２］
［００８５］
　かくして得られた鋼板の諸特性を、以下に示す方法で評価した。
　各鋼板から試料を切り出し研磨して、圧延方向に平行な面を、走査型電子顕微鏡（ＳＥＭ）を用いて３０００倍で１０視野組織観察して、各相の面積率を測定し、各結晶粒の相構造を同定した。
［００８６］
　残留オーステナイト量は、鋼板を板厚方向に板厚の１/４まで研削・研磨し、Ｘ線回折強度測定により求めた。入射Ｘ線には、Ｃｏ−Ｋαを用い、フェライトの(２００)、(２１１)、(２２０)各面の回折強度に対するオーステナイトの(２００)、(２２０)、（３１１）各面の強度比から残留オーステナイト量を計算した。
［００８７］
　残留オーステナイト中の平均Ｃ量は、Ｘ線回折強度測定でのオーステナイトの(２００)、(２２０)、(３１１)各面の強度ピークから格子定数を求め、次の計算式から残留オーステナイト中の平均Ｃ量（％）を求めた。
ａ０＝０．３５８０＋０．００３３×[Ｃ％]＋０．０００９５×[Ｍｎ％]
　　　＋０．００５６×[Ａｌ％]＋０．０２２×[Ｎ％]
　ただし、ａ０：格子定数（ｎｍ）、[Ｘ％]：元素Ｘの質量％。なお、Ｃ以外の元素の％は、鋼板全体に対する％とした。
［００８８］
　引張試験は、鋼板の圧延方向に対して垂直な方向から採取したＪＩＳ５号試験片を用いて、ＪＩＳ Ｚ２２４１に準拠して行った。ＴＳ（引張強さ）、Ｔ.ＥＬ（全伸び）を測定し、引張強さと全伸びの積（ＴＳ×Ｔ.ＥＬ）を算出して、強度と加工性（延性）のバランスを評価した。なお、本発明では、ＴＳ×Ｔ.ＥＬ≧２７０００（ＭＰａ・％）の場合を良好とした。
　・・・
［００９０］
　・・・
　以上の評価結果を表３に示す。
　なお、表３における鋼組織分率は、上部ベイナイト中のベイニティックフェライト（αｂ）、マルテンサイト（M）、焼戻しマルテンサイト（ｔM）、ポリゴナルフェライト（α）は鋼板組織全体に対する面積率を表し、残留オーステナイト（γ）は、上記により求めた残留オーステナイト量を示す。
［００９１］
［表３］
［００９２］
　同表から明らかなように、本発明の鋼板はいずれも、引張強さが７８０ＭＰａ以上、ＴＳ×Ｔ.ＥＬの値が２７０００ＭＰａ・％以上およびλの値が２５％以上を満足し、高強度と優れた加工性を兼ね備えていることが確認できた。」
（イ）「請求の範囲
［請求項１］　質量％で
Ｃ：０.１０％以上０.５９％以下、
Ｓｉ：３.０％以下、
Ｍｎ：０.５％以上３.０％以下、
Ｐ：０．１％以下、
Ｓ：０．０７％以下、
Ａｌ：３.０％以下および
Ｎ：０．０１０％以下
を含有し、かつ［Ｓｉ％］＋［Ａｌ％］（［Ｘ％］は元素Ｘの質量％）が０.７％以上を満足し、残部はＦｅおよび不可避不純物の組成からなり、
　鋼板組織として、
マルテンサイトの面積率が鋼板組織全体に対する面積率で５％以上７０％以下、
残留オーステナイト量が５％以上４０％以下、
上部ベイナイト中のベイニティックフェライトの面積率が鋼板組織全体に対する面積率で５％以上で、かつ
上記マルテンサイトの面積率と、上記残留オーステナイト量と、上記ベイニティックフェライトの面積率との合計が４０％以上であって、
　上記マルテンサイトのうち２５％以上が焼戻しマルテンサイトであり、
　ポリゴナルフェライトの鋼板組織全体に対する面積率が１０％超５０％未満で、かつその平均粒径が８μｍ以下であって、
　隣接するポリゴナルフェライト粒からなる一群のフェライト粒をポリゴナルフェライト粒群としたとき、その平均直径が１５μｍ以下であり、
　さらに、上記残留オーステナイト中の平均Ｃ量が０.７０質量％以上であって、
引張強さが７８０ＭＰａ以上であることを特徴とする高強度鋼板。
・・・
［請求項３］
　前記鋼板がさらに、質量％で、
Ｃｒ：０.０５％以上５.０％以下、
Ｖ：０．００５％以上１．０％以下および
Ｍｏ：０．００５％以上０．５％以下
のうちから選んだ１種または２種以上の元素を含有することを特徴とする請求項１または２に記載の高強度鋼板。
［請求項４］
　前記鋼板がさらに、質量％で、
Ｔｉ：０．０１％以上０．１％以下および
Ｎｂ：０．０１％以上０．１％以下
のうちから選んだ１種または２種の元素を含有することを特徴とする請求項１乃至３のいずれか１項に記載の高強度鋼板。
［請求項５］
　前記鋼板がさらに、質量％で、
Ｂ：０．０００３％以上０．００５０％以下
を含有することを特徴とする請求項１乃至４のいずれか１項に記載の高強度鋼板。
［請求項６］
　前記鋼板がさらに、質量％で、
Ｎｉ：０．０５％以上２.０％以下および
Ｃｕ：０．０５％以上２.０％以下
のうちから選んだ１種または２種の元素を含有することを特徴とする請求項１乃至５のいずれか１項に記載の高強度鋼板。
［請求項７］
　前記鋼板がさらに、質量％で、
Ｃａ：０．００１％以上０．００５％以下および
ＲＥＭ：０．００１％以上０．００５％以下
のうちから選んだ１種または２種の元素を含有することを特徴とする請求項１乃至６のいずれか１項に記載の高強度鋼板。
［請求項８］
　請求項１乃至７のいずれか１項に記載の鋼板が、その表面に、溶融亜鉛めっき層または合金化溶融亜鉛めっき層を有していることを特徴とする高強度鋼板。
［請求項９］
　請求項１乃至７のいずれか１項に記載の成分組成からなる鋼片を、熱間圧延するに際し、最終仕上温度をＡｒ３以上として圧延を終了した後、少なくとも７２０℃までを（１／［Ｃ％］）℃／ｓ以上（［Ｃ％］は炭素の質量％）の速度で冷却し、ついで巻取り温度：２００℃以上７２０℃以下の条件で巻取って熱延鋼板とし、この熱延鋼板のまま、または必要に応じて冷間圧延を施して冷延鋼板としたのち、フェライト−オーステナイト二相域またはオーステナイト単相域で１５秒以上６００秒以下の焼鈍を施したのち、マルテンサイト変態開始温度Ｍｓに対し、（Ｍｓ-１５０℃）以上Ｍｓ未満の第一温度域まで、平均冷却速度：８℃／秒以上で冷却し、ついで３５０℃以上４９０℃以下の第二温度域まで昇温し、該第二温度域で５秒以上２０００秒以下保持することを特徴とする高強度鋼板の製造方法。
・・・
［請求項１２］
　少なくとも前記第一温度域までの冷却を終了した鋼板に対し、溶融亜鉛めっき処理または合金化溶融亜鉛めっき処理を施すことを特徴とする請求項９乃至１１のいずれか１項に記載の高強度鋼板の製造方法。」
（ウ）「［００４６］　次に、本発明において、鋼板の成分組成を上記のように限定した理由について述べる。なお、以下の鋼板やめっき層の成分組成を表す％は質量％を意味するものとする。
・・・
［００５９］　本発明の鋼板において、上記以外の成分は、Ｆｅおよび不可避不純物である。ただし、本発明の効果を損なわない範囲内であれば、上記以外の成分の含有を拒むものではない。」
（エ）「［００６７］　焼鈍後の冷延鋼板は、平均８℃／秒以上の冷却速度で、マルテンサイト変態開始温度Ｍｓに対して、Ｍｓ−１５０℃以上、Ｍｓ未満の第一温度域まで冷却される。・・・。
［００６８］　平均冷却速度が８℃/秒未満の場合、ポリゴナルフェライトの過剰な生成、成長や、パーライト等の析出が生じ、所望の鋼板組織を得られない。従って、焼鈍温度から第一温度域までの平均冷却速度は、８℃/秒以上とする。好ましくは、１０℃/秒以上である。・・・。
・・・
［００７０］　上記の第一温度域まで冷却された鋼板は、３５０〜４９０℃の第二温度域まで昇温され、第二温度域で５秒以上２０００秒以下の時間保持される。・・・。
・・・
［００７２］　なお、本発明における一連の熱処理では、上述した所定の温度範囲内であれば、保持温度は一定である必要はなく、所定の温度範囲内で変動しても本発明の目的を達成することができる。冷却速度についても同様である。・・・。」
（オ）「［００７３］　本発明の高強度鋼板の製造方法には、さらに、溶融亜鉛めっき、あるいは溶融亜鉛めっき後にさらに合金化処理を加えた合金化溶融亜鉛めっきを加えることができる。
　溶融亜鉛めっきや合金化溶融亜鉛めっきは、少なくとも第一温度域までの冷却を終了した鋼板である必要がある。それ以降の第一温度域から第二温度域への昇温中、第二温度域保持中、第二温度域保持後のいずれのタイミングでも、上記のめっきを加えることができるが、第二温度域での保持条件が本発明の規定を満たす必要が有る。
　・・・。」
　以上の事項を踏まえて、甲第１号証に記載された発明について検討する。
ア　甲第１号証の（ア）には、「表１に示す成分組成の・・・冷延鋼板を、表２に示す条件でフェライト−オーステナイト二相域またはオーステナイト単相域で焼鈍を行う熱処理を施し・・・かくして得られた鋼板の諸特性を・・・評価した・・・以上の評価結果を表３に示す」と記載されているから、表１に示す成分組成の冷延鋼板を表２に示す条件でフェライト−オーステナイト二相域またはオーステナイト単相域で焼鈍を行う熱処理を施した表３の諸特性を備える鋼板及び表１に示す成分組成の冷延鋼板を表２に示す条件でフェライト−オーステナイト二相域またはオーステナイト単相域で焼鈍を行う熱処理を施す表３の諸特性を備える鋼板の製造方法が記載されているといえる。
イ　上記表１には、鋼種Ｌについて、質量％で、Ｃ：０．１７、Ｓｉ：１．４２、Ｍｎ：２．２、Ａｌ：０．０４３、Ｐ：０．０３０、Ｓ：０．００３０、Ｎ：０．００２３、Ｃｒ：０．５、Ｔｉ：０．０２５、Ｂ：０．００１０であることが示され、同（イ）及び同（ウ）（特に［００４６］、［００５９］）の記載によれば、残部は、Ｆｅ及び不可避不純物であるといえる。
ウ　上記表２には、試料Ｎｏ．１８について、鋼種がＬ、めっき種類がＣＲ、焼鈍温度が８２０℃、焼鈍時間が２５０ｓ、第一温度域までの平均冷却速度が１０℃／ｓ、冷却停止温度：Ｔが２５０℃、第二温度域での保持温度が４５０℃、第二温度域での保持時間が１００ｓであることが示されている。
エ　上記表３には、試料Ｎｏ．１８について、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部が０％であり、ＴＳが１２４３ＭＰａ、Ｔ．ＥＬが２６％であることが示されている。
　ここで、同（ア）の［００８５］の記載からみて、各相の面積率は走査型電子顕微鏡（ＳＥＭ）を用いて観察し、同定したものであり、同［００８６］の記載からみて、残留オーステナイト量は、Ｘ線回折強度測定により求めたものであり、さらに、同［００８８］の記載からみて、ＴＳは引張強さ、Ｔ．ＥＬは全伸びであるといえる。
オ　上記ア〜エを踏まえると、甲第１号証には、以下の発明が記載されていると認められる。
「質量％で、Ｃ：０．１７、Ｓｉ：１．４２、Ｍｎ：２．２、Ａｌ：０．０４３、Ｐ：０．０３０、Ｓ：０．００３０、Ｎ：０．００２３、Ｃｒ：０．５、Ｔｉ：０．０２５、Ｂ：０．００１０、残部Ｆｅ及び不可避不純物からなり、
走査型電子顕微鏡（ＳＥＭ）を用いて観察し、同定した鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、Ｘ線回折強度測定により求めたγ：残留オーステナイトが１５％であり、
焼鈍温度が８２０℃、焼鈍時間が２５０ｓ、第一温度域までの平均冷却速度が１０℃／ｓ、冷却停止温度：Ｔが２５０℃、第二温度域での保持温度が４５０℃、第二温度域での保持時間が１００ｓ、である熱処理を施された、
ＴＳ：引張強さが１２４３ＭＰａ、Ｔ．ＥＬ：全伸びが２６％の鋼板。」（以下、「甲１−１発明」ということがある。）
「質量％で、Ｃ：０．１７、Ｓｉ：１．４２、Ｍｎ：２．２、Ａｌ：０．０４３、Ｐ：０．０３０、Ｓ：０．００３０、Ｎ：０．００２３、Ｃｒ：０．５、Ｔｉ：０．０２５、Ｂ：０．００１０、残部Ｆｅ及び不可避不純物からなり、
走査型電子顕微鏡（ＳＥＭ）を用いて観察し、同定した鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、Ｘ線回折強度測定により求めたγ：残留オーステナイトが１５％であり、
ＴＳ：引張強さが１２４３ＭＰａ、Ｔ．ＥＬ：全伸びが２６％の鋼板の製造方法であって、
焼鈍温度が８２０℃、焼鈍時間が２５０ｓ、第一温度域までの平均冷却速度が１０℃／ｓ、冷却停止温度：Ｔが２５０℃、第二温度域での保持温度が４５０℃、第二温度域での保持時間が１００ｓ、である熱処理を施す鋼板の製造方法。」（以下、「甲１−２発明」ということがある。）
３　対比・判断
（１）本件特許発明８について
ア　本件特許発明８と甲１−１発明とを対比する。
イ　本件特許発明８は、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除くものであるから、甲１−１発明の合金組成及び組織の鋼板を除くものである。
ウ　してみると、両者は、
「鋼板」である点で一致し、次の点で相違する。
相違点１：本件特許発明８が「Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く」ものであるのに対し、甲１−１発明が、「質量％で、Ｃ：０．１７、Ｓｉ：１．４２、Ｍｎ：２．２、Ａｌ：０．０４３、Ｐ：０．０３０、Ｓ：０．００３０、Ｎ：０．００２３、Ｃｒ：０．５、Ｔｉ：０．０２５、Ｂ：０．００１０、残部Ｆｅ及び不可避不純物からなり、走査型電子顕微鏡（ＳＥＭ）を用いて観察し、同定した鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、Ｘ線回折強度測定により求めたγ：残留オーステナイトが１５％」である点。
相違点２：鋼板の金属組織のベイナイトについて、本件特許発明８が、「隣接する残留オーステナイト同士、隣接する炭化物同士、隣接する残留オーステナイトと炭化物の中心位置間距離の平均間隔が１μｍ以上である高温域生成ベイナイトと、
　隣接する残留オーステナイト同士、隣接する炭化物同士、隣接する残留オーステナイトと炭化物の中心位置間距離の平均間隔が１μｍ未満である低温域生成ベイナイトとの複合組織で構成されており、
　前記高温域生成ベイナイトの面積率ｂが金属組織全体に対して０％超８０％以下、
　前記低温域生成ベイナイトと前記焼戻しマルテンサイトとの合計面積率ｃが金属組織全体に対して０％超８０％以下を満足」するのに対して、甲１−１発明では、「焼鈍温度が８２０℃、焼鈍時間が２５０ｓ、
第一温度域までの平均冷却速度が１０℃／ｓ、冷却停止温度：Ｔが２５０℃、
第二温度域での保持温度が４５０℃、第二温度域での保持時間が１００ｓ、
である熱処理」を施した鋼板であることが特定されているものの、その金属組織のベイナイトがそのようなものであるかについては、明らかでない点。
相違点３：残留オーステナイトの体積率について、本件特許発明８が「飽和磁化法で測定した残留オーステナイトの体積率が金属組織全体に対して５％以上」であるのに対して、甲１−１発明では、「Ｘ線回折強度測定により求めたγ：残留オーステナイトが１５％」である点。
相違点４：本件特許発明８では、「電子線後方散乱回折法（ＥＢＳＤ）で測定される方位差３°以上の境界で囲まれる領域を結晶粒と定義したときに、該結晶粒のうち体心立方格子（体心正方格子を含む）の結晶粒毎に解析したＥＢＳＤパターンの鮮明度に基づく各平均ＩＱ（Ｉｍａｇｅ　Ｑｕａｌｉｔｙ）を用いた分布が、下記式（１）、（２）を満足する
　　（ＩＱａｖｅ−ＩＱｍｉｎ）／（ＩＱｍａｘ−ＩＱｍｉｎ）≧０．４０・・・（１）
　　σＩＱ／（ＩＱｍａｘ−ＩＱｍｉｎ）≦０．２５・・・（２）
　　式中、
　　　ＩＱａｖｅは、各結晶粒の平均ＩＱ全データの平均値
　　　ＩＱｍｉｎは、各結晶粒の平均ＩＱ全データの最小値
　　　ＩＱｍａｘは、各結晶粒の平均ＩＱ全データの最大値
　　　σＩＱは、各結晶粒の平均ＩＱ全データの標準偏差を表す。」のに対して、甲１−１発明は、かかる発明特定事項を有していない点。
相違点５：本件特許発明８が、「延性および靱性に優れた高強度鋼板」であるのに対して、甲１−１発明は、「ＴＳ：引張強さが１２４３ＭＰａ、Ｔ．ＥＬ：全伸びが２６％の鋼板」である点。
エ　そこで、これらの相違点について検討する。
オ　相違点１について
　相違点１は、本件特許発明８が甲１−１発明の鋼組成及び鋼組織である鋼板を除くものであることによる相違点であり、当該相違点は実質的なものである。
カ　したがって、相違点２〜５について検討するまでもなく、本件特許発明８は甲１−１発明ではない。
キ　そこで、本件特許発明８が、甲１−１発明に基づいて当業者が容易に発明をすることができたものであるかについて検討する。
ク　まず、本件特許発明８の技術的意義についてみてみる。
　本件特許発明８が解決しようとする課題は、発明の詳細な説明の記載からみて、「引張強度が７８０ＭＰａ以上の高強度鋼板について、良好な延性を有すると共に、低温靭性に優れた特性を有する高強度鋼板・・・提供すること」（「【０００６】）といえる。
　そして、この課題を解決するために、
鋼板の合金組成を、「質量％で、Ｃ：０．１０〜０．５％、Ｓｉ：１．０〜３．０％、Ｍｎ：１．５〜３％、Ａｌ：０．００５〜１．０％、Ｐ：０％超０．１％以下、およびＳ：０％超０．０５％以下を満足し、残部が鉄および不可避不純物からなる」と特定し、
鋼板の金属組織を、「ポリゴナルフェライト、ベイナイト、焼戻しマルテンサイト、および残留オーステナイトを含み、
　（１）金属組織を走査型電子顕微鏡で観察したときに、
　（１ａ）前記ポリゴナルフェライトの面積率ａが金属組織全体に対して１０〜５０％であり、
　（１ｂ）前記ベイナイトは、
　隣接する残留オーステナイト同士、隣接する炭化物同士、隣接する残留オーステナイトと炭化物の中心位置間距離の平均間隔が１μｍ以上である高温域生成ベイナイトと、
　隣接する残留オーステナイト同士、隣接する炭化物同士、隣接する残留オーステナイトと炭化物の中心位置間距離の平均間隔が１μｍ未満である低温域生成ベイナイトとの複合組織で構成されており、
　前記高温域生成ベイナイトの面積率ｂが金属組織全体に対して０％超８０％以下、
　前記低温域生成ベイナイトと前記焼戻しマルテンサイトとの合計面積率ｃが金属組織全体に対して０％超８０％以下を満足し、
　（２）飽和磁化法で測定した残留オーステナイトの体積率が金属組織全体に対して５％以上、
　（３）電子線後方散乱回折法（ＥＢＳＤ）で測定される方位差３°以上の境界で囲まれる領域を結晶粒と定義したときに、該結晶粒のうち体心立方格子（体心正方格子を含む）の結晶粒毎に解析したＥＢＳＤパターンの鮮明度に基づく各平均ＩＱ（Ｉｍａｇｅ　Ｑｕａｌｉｔｙ）を用いた分布が、下記式（１）、（２）を満足するところに要旨を有する。
　　（ＩＱａｖｅ−ＩＱｍｉｎ）／（ＩＱｍａｘ−ＩＱｍｉｎ）≧０．４０・・・（１）
　　σＩＱ／（ＩＱｍａｘ−ＩＱｍｉｎ）≦０．２５・・・（２）
　　式中、
　　　ＩＱａｖｅは、各結晶粒の平均ＩＱ全データの平均値
　　　ＩＱｍｉｎは、各結晶粒の平均ＩＱ全データの最小値
　　　ＩＱｍａｘは、各結晶粒の平均ＩＱ全データの最大値
　　　σＩＱは、各結晶粒の平均ＩＱ全データの標準偏差を表す。」（【０００７】）と特定し、「また本発明の前記鋼板は、更に他の元素として、・・・、（Ｄ）Ｂ：０％超０．００５％以下、・・・の元素を含有することも好ましい。」（【００１１】）と特定するものである。
ケ　そして、相違点４に係る本件特許発明８の発明特定事項であるＩＱを用いた分布について、発明の詳細な説明には、次の記載がある。
「【００１８】
　以下、本発明に係る高強度鋼板について説明する。まず、本発明に係る高強度鋼板のＩＱ（Ｉｍａｇｅ　Ｑｕａｌｉｔｙ）分布について説明する。
【００１９】
　［ＩＱ分布］
　本発明ではＥＢＳＤによる測定点間の結晶方位差が３°以上である境界で囲まれた領域を「結晶粒」と定義し、ＩＱとして、体心立方格子（体心正方格子を含む）の結晶粒毎に解析したＥＢＳＤパターンの鮮明度に基づく各平均ＩＱを用いる。以下では、上記の各平均ＩＱを単に「ＩＱ」ということがある。・・・。
【００２０】
　ＩＱとはＥＢＳＤパターンの鮮明度である。ＩＱは結晶中の歪量に影響を受けることが知られており、具体的にはＩＱが小さいほど、結晶中に歪が多く存在する傾向にある。・・・。一方、結晶粒毎の平均ＩＱ、すなわち、歪みの多い結晶粒数と歪みの少ない結晶粒数の関係から低温靭性に与える影響を検討した結果、歪みの少ない結晶粒が歪みの多い結晶粒に対して相対的に多くなるように制御すれば、低温靭性を向上できることがわかった。そしてフェライトおよび残留γを含有する金属組織であっても、鋼板の体心立方格子（体心正方格子含む）を有する各結晶粒のＩＱ分布を下記式（１）、式（２）を満足するように適切に制御すれば、良好な低温靭性が得られることを見出した。
【００２１】
　　（ＩＱａｖｅ−ＩＱｍｉｎ）／（ＩＱｍａｘ−ＩＱｍｉｎ）≧０．４０・・・（１）
　　σＩＱ／（ＩＱｍａｘ−ＩＱｍｉｎ）≦０．２５・・・（２）
　　式中、
　　　ＩＱａｖｅは、各結晶粒の平均ＩＱ全データの平均値
　　　ＩＱｍｉｎは、各結晶粒の平均ＩＱ全データの最小値
　　　ＩＱｍａｘは、各結晶粒の平均ＩＱ全データの最大値
　　　σＩＱは、各結晶粒の平均ＩＱ全データの標準偏差を表す。
　・・・
【００２６】
　ＩＱａｖｅと、σＩＱは低温靭性への影響を示す指標であり、ＩＱａｖｅが大きく、かつ、σＩＱが小さいと良好な低温靭性が得られる。良好な低温靭性を確保する観点からは、式（１）は０．４０以上、好ましくは０．４２以上、より好ましくは０．４５以上である。式（１）の値が高い程、歪みの少ない結晶粒が多く、より優れた低温靭性が得られるため、上限は特に限定されないが、例えば、０．８０以下である。一方、式（２）は０．２５以下、好ましくは０．２４以下、より好ましくは０．２３以下である。式（２）の値が小さいほど、ヒストグラムで表される結晶粒のＩＱ分布がシャープになり、低温靭性向上に好ましい分布となるため下限は特に限定されないが、例えば、０．１５以上である。
【００２７】
　本発明では上記式（１）、式（２）を両方満足することで優れた低温靭性が得られる。図４は、式（１）が０．４０未満であって、式（２）が０．２５以下のＩＱ分布図である。また図５は、式（１）が０．４０以上であって、式（２）が０．２５超のＩＱ分布図である。これらは式（１）、あるいは式（２）のいずれかしか満たさないため低温靭性が悪い。図６は、式（１）、式（２）を両方満足するＩＱ分布図であり、低温靭性が良好である。
【００２８】
　定性的には、図６のように、ＩＱｍｉｎからＩＱｍａｘの範囲内の平均ＩＱの大きい結晶粒側、すなわち式（１）の値が０．４０以上となる箇所において、ピークとなる結晶粒数が多いシャープな山状の分布、すなわち式（２）の値が０．２５以下となるようなＩＱ分布であれば、低温靭性が向上する。低温靭性が向上する理由は必ずしも明確ではないが、式（１）と式（２）を満足すれば、歪みの少ない結晶粒、すなわち高ＩＱ結晶粒が、歪の多い結晶粒、すなわち低ＩＱ結晶粒に対して相対的に多くなり、脆性破壊の起点となる高歪の結晶粒が抑制されるためと考えられる。」
　これらの記載からみて、引張強度が７８０ＭＰａ以上の高強度鋼板について、良好な延性を有すると共に、低温靭性に優れた特性を有する高強度鋼板を提供するという課題に対して、相違点４に係る本件特許発明８の発明特定事項でもあるＩＱを用いた分布を式（１）、式（２）の両方を満足させることで、優れた低温靭性を得るものであるといえる。
コ　一方、甲第１号証には、ＩＱを用いた分布を式（１）、式（２）を両方満足させることにより、優れた低温靭性を得ることについて、記載も示唆もされておらず、また、このことが技術常識であるともいえない。
サ　次に、本件特許発明８において、上記の鋼板の組織を得ることについて、発明の詳細な説明には、次の記載がある。
「【００６９】
　≪成分組成≫
　本発明の高強度鋼板は、質量％で、Ｃ：０．１０〜０．５％、Ｓｉ：１．０〜３．０％、Ｍｎ：１．５〜３％、Ａｌ：０．００５〜１．０％を含有し、且つＰ：０％超０．１％以下、Ｓ：０％超０．０５％以下を満足し、残部が鉄および不可避不純物からなる鋼板である。・・・。
・・・
【００８６】
≪製造方法≫
　次に、上記高強度鋼板の製造方法について説明する。上記高強度鋼板は、上記成分組成を満足する鋼板を８００℃以上、Ａｃ３点−１０℃以下の二相温度域に加熱する工程と、該温度域で５０秒間以上保持して均熱する工程と、１５０℃以上、４００℃以下（但し、Ｍｓ点が４００℃以下の場合は、Ｍｓ点以下）を満たす任意の温度Ｔまで平均冷却速度１０℃／秒以上で冷却する工程と、下記式（３）を満たすＴ１温度域で１０〜２００秒間保持する工程と、下記式（４）を満たすＴ２温度域で５０秒間以上保持する工程と、をこの順で含むことによって製造できる。
１５０℃≦Ｔ１（℃）≦４００℃　　・・・（３）
４００℃＜Ｔ２（℃）≦５４０℃　　・・・（４）
【００８７】
　特に本発明では上記二相域で均熱した後、上記Ｔ１温度域で冷却・保持した後、上記Ｔ２温度域まで再加熱・保持してから高強度鋼板を得る製造方法において、加熱温度や冷却温度、および保持時間や冷却速度などの製造条件を適切に制御することで、例えば図６に示すような本発明で規定する適切なＩＱ分布とすることができる。なお、後記実施例でも示すように従来から知られているＴＲＩＰ鋼板の製造方法、例えば二相域で均熱した後、ベイナイト変態温度域まで冷却・保持する一般的なＴＲＩＰ鋼板の製造方法では、例えば図５に示すようなＩＱ分布となる傾向があり、十分な低温靭性が得られない。」
　この記載からみて、【００６９】に記載される成分組成を満足し、かつ、【００８６】に記載される製造方法により、上記鋼板の組織が得られるものといえる。
シ　一方、甲第１号証の（イ）には、高強度鋼板の組成を「質量％でＣ：０.１０％以上０.５９％以下、Ｓｉ：３.０％以下、Ｍｎ：０.５％以上３.０％以下、Ｐ：０．１％以下、Ｓ：０．０７％以下、Ａｌ：３.０％以下およびＮ：０．０１０％以下を含有し、かつ［Ｓｉ％］＋［Ａｌ％］（［Ｘ％］は元素Ｘの質量％）が０.７％以上を満足し、残部はＦｅおよび不可避不純物の組成」とすること、及び、高強度鋼板の製造方法を「・・・フェライト−オーステナイト二相域またはオーステナイト単相域で１５秒以上６００秒以下の焼鈍を施したのち、マルテンサイト変態開始温度Ｍｓに対し、（Ｍｓ-１５０℃）以上Ｍｓ未満の第一温度域まで、平均冷却速度：８℃／秒以上で冷却し、ついで３５０℃以上４９０℃以下の第二温度域まで昇温し、該第二温度域で５秒以上２０００秒以下保持する」ことが記載されているものの、この合金組成及び製造方法は、本件特許発明８の合金組織が得られる成分組成及び製造方法と一致するものではなく、また、甲第１号証には、本件特許発明８の合金組織が得られる成分組成及び製造方法を選択することについて、記載も示唆もされておらず、また、このことが技術常識であるともいえない。
ス　よって、相違点４に係る本件特許発明８の発明特定事項について、甲１−１発明に基づいて当業者が容易に想到することができない。
セ　してみると、本件特許発明８は、甲１−１発明に基づいて当業者が容易に発明をすることができたものとはいえない。
（２）本件特許発明１０について
　本件訂正前の請求項１０に係る発明に対する取消理由は、本件訂正前の請求項８に係る発明の発明特定事項を有する請求項１０に係る発明に対するものである。
　そして、本件訂正により、上記（１）のとおり、本件特許発明８に係る発明は、甲１−１発明ではなく、甲１−１発明に基づいて当業者が容易に発明をすることができたものでもないから、本件特許発明８の発明特定事項を有する本件特許発明１０も同様の理由により、甲１−１発明ではなく、甲１−１発明に基づいて当業者が容易に発明をすることができたものでもない。
（３）本件特許発明１１〜１３について
ア　本件特許発明１１と甲１−２発明とを対比すると、上記（１）の相違点１〜５と同様の相違点に加え、次の点で相違し、その余の点で一致する。
相違点６：本件特許発明１１の熱処理が、「前記成分組成を満足する鋼材を８００℃以上、Ａｃ３点−１０℃以下の温度域に加熱する工程と、
　該温度域で５０秒間以上保持して均熱した後、
　１５０℃以上、４００℃以下（但し、下記式で表されるＭｓ点が４００℃以下の場合は、Ｍｓ点以下）を満たす任意の温度Ｔまで平均冷却速度１０℃／秒以上で冷却し、且つ下記式（３）を満たすＴ１温度域で、１０〜２００秒保持し、
　次いで、下記式（４）を満たすＴ２温度域に加熱し、この温度域で５０秒間以上保持してから冷却する。
　　　１５０℃≦Ｔ１（℃）≦４００℃・・・（３）
　　　４００℃＜Ｔ２（℃）≦５４０℃・・・（４）
　　　Ｍｓ点（℃）＝５６１−４７４×［Ｃ］／（１−Ｖｆ／１００）−３３×［Ｍｎ］−１７×［Ｎｉ］−１７×［Ｃｒ］−２１×［Ｍｏ］
　式中、Ｖｆは別途、加熱、均熱から冷却までの焼鈍パターンを再現したサンプルを作製したときの該サンプル中のフェライト分率測定値を意味する。また式中、［　］は各元素の含有量（質量％）を示しており、鋼板に含まれない元素の含有量は０質量％として計算する。」のに対し、甲１−２発明の熱処理が、「焼鈍温度が８２０℃、焼鈍時間が２５０ｓ、
第一温度域までの平均冷却速度が１０℃／ｓ、冷却停止温度：Ｔが２５０℃、
第二温度域での保持温度が４５０℃、第二温度域での保持時間が１００ｓ、
である熱処理」である点
イ　そして、これらの相違点について検討すると、上記（１）で検討した理由と同様の理由により、本件特許発明１１は、甲１−２発明ではなく、甲１−２発明に基づいて当業者が容易に発明をすることができたものでもない。
ウ　また、本件特許発明１１のすべての発明特定事項を有する本件特許発明１１及び１２についても、本件特許発明１０と同様の理由により、甲１−２発明ではなく、甲１−２発明に基づいて当業者が容易に発明をすることができたものでもない。
（４）特許異議申立人の意見について
　特許異議申立人は、訂正後の本件特許発明８、１０〜１３について、甲第１号証の特許請求の範囲に記載された発明は、同号証に記載された実施例（発明例）のみに限定されるものではなく、この実施例を包含する発明を規定するものであり、甲１−１発明のＣ量、Ｓｉ量、Ｍｎ量、Ｃｒ量、Ｂ量を変化させたとしても、Ａｃ３点やＭｓ点が甲１−１発明のそれとほとんど同じ値であり、甲１−１発明のＣ量、Ｓｉ量、Ｍｎ量、Ｃｒ量、Ｂ量を変化させた発明において、甲１−１発明と同じ熱処理を施す場合に本件熱処理と一致する旨（平成２８年　６月１５日付け意見書　第３ページ下から第７行〜第６ページ第１４行）主張している。
　そこで、当該主張について検討すると、上記（１）シで述べたように、甲第１号証には、高強度鋼板の組成を「質量％でＣ：０.１０％以上０.５９％以下、Ｓｉ：３.０％以下、Ｍｎ：０.５％以上３.０％以下、Ｐ：０．１％以下、Ｓ：０．０７％以下、Ａｌ：３.０％以下およびＮ：０．０１０％以下を含有し、かつ［Ｓｉ％］＋［Ａｌ％］（［Ｘ％］は元素Ｘの質量％）が０.７％以上を満足し、残部はＦｅおよび不可避不純物の組成」とすること、及び、高強度鋼板の製造方法を「・・・フェライト−オーステナイト二相域またはオーステナイト単相域で１５秒以上６００秒以下の焼鈍を施したのち、マルテンサイト変態開始温度Ｍｓに対し、（Ｍｓ-１５０℃）以上Ｍｓ未満の第一温度域まで、平均冷却速度：８℃／秒以上で冷却し、ついで３５０℃以上４９０℃以下の第二温度域まで昇温し、該第二温度域で５秒以上２０００秒以下保持する」ことが記載されており、上記の組成範囲を満たす条件下で甲１−１発明のＣ量、Ｓｉ量、Ｍｎ量、Ｃｒ量、Ｂ量を変化させたものに対して行う熱処理は、「・・・フェライト−オーステナイト二相域またはオーステナイト単相域で１５秒以上６００秒以下の焼鈍を施したのち、マルテンサイト変態開始温度Ｍｓに対し、（Ｍｓ-１５０℃）以上Ｍｓ未満の第一温度域まで、平均冷却速度：８℃／秒以上で冷却し、ついで３５０℃以上４９０℃以下の第二温度域まで昇温し、該第二温度域で５秒以上２０００秒以下保持する」条件を満たす範囲で任意に選択することができるものであり、技術常識を考慮しても甲１−１発明と同じ熱処理を敢えて選択することについてまで、甲第１号証に記載されているとはいえない。
　そして、上記（１）シで述べたように、本件特許発明８の合金組織が得られる成分組成及び製造方法を選択することについて、記載も示唆もされておらず、また、このことが技術常識であるともいえない。
　よって、当該主張を採用しない。
（５）小括
　したがって、本件特許発明８、１０〜１３は、甲第１号証に記載された発明でなく、また、甲第１号証に記載された発明に基づいて当業者が容易に発明をすることができたものでもないから、上記取消理由によって、その特許を取り消すことができない。
第４　むすび
　以上のとおりであるから、取消理由によっては、本件請求項８、１０〜１３に係る特許を取り消すことができない。
　また、他に本件請求項１〜１３に係る特許を取り消すべき理由を発見しない。
　よって、結論のとおり決定する。
【異議決定日】
平成２８年６月３０日（２０１６．６．３０）
【訂正の要旨】
審決（決定）の【理由】欄参照。
（５４）【発明の名称】
延性および低温靭性に優れた高強度鋼板、並びにその製造方法
　【技術分野】
　【０００１】
　本発明は、７８０ＭＰａ以上の引張強度を有し、延性および低温靭性に優れた高強度鋼板、並びにその製造方法に関する。
　【背景技術】
　【０００２】
　自動車業界では、ＣＯ２排出規制など、地球環境問題への対応が急務となっている。一方、乗客の安全性確保という観点から、自動車の衝突安全基準が強化され、乗車空間における安全性を充分に確保できる構造設計が進められている。これらの要求を同時に達成するには、自動車の構造部材として引張強度が７８０ＭＰａ以上の高強度鋼板を用い、これを更に薄肉化して車体を軽量化することが有効である。しかし一般に、鋼板の強度を大きくすると加工性が劣化するため、上記高強度鋼板を自動車部材に適用するには加工性の改善は避けられない課題である。
　【０００３】
　強度と加工性を兼ね備えた鋼板としては、ＴＲＩＰ（Ｔｒａｎｓｆｏｒｍａｔｉｏｎ　Ｉｎｄｕｃｅｄ　Ｐｌａｓｔｉｃｉｔｙ：変態誘起塑性）鋼板が知られている。ＴＲＩＰ鋼板の一つとして、例えば特許文献１〜４のように、母相をベイニティックフェライトとし、残留オーステナイト（以下、「残留γ」と表記することがある。）を含むＴＢＦ鋼板（ＴＲＩＰ　ａｉｄｅｄ　ｂａｎｉｔｉｃ　ｆｅｒｒｉｔｅ）が知られている。ＴＢＦ鋼板では、硬質のベイニティックフェライトによって高い強度が得られ、ベイニティックフェライトの境界に存在する微細な残留γによって良好な伸び（ＥＬ）と伸びフランジ性（λ）が得られる。
　【０００４】
　上記特性に加えて高強度鋼板には、低温での衝突安全性向上のため低温靭性の向上が望まれているが、ＴＲＩＰ鋼板は低温靭性に劣ることが知られており、低温靭性については全く考慮されていないのが現状である。
　【先行技術文献】
　【特許文献】
　【０００５】
　【特許文献１】特開２００５−２４０１７８号公報
　【特許文献２】特開２００６−２７４４１７号公報
　【特許文献３】特開２００７−３２１２３６号公報
　【特許文献４】特開２００７−３２１２３７号公報
　【発明の概要】
　【発明が解決しようとする課題】
　【０００６】
　本発明は上記の様な事情に着目してなされたものであって、その目的は、引張強度が７８０ＭＰａ以上の高強度鋼板について、良好な延性を有すると共に、低温靭性に優れた特性を有する高強度鋼板、およびその製造方法を提供することにある。
　【課題を解決するための手段】
　【０００７】
　上記課題を解決し得た本発明に係る延性および低温靭性に優れた高強度鋼板は、質量％で、Ｃ：０．１０〜０．５％、Ｓｉ：１．０〜３．０％、Ｍｎ：１．５〜３％、Ａｌ：０．００５〜１．０％、Ｐ：０％超０．１％以下、およびＳ：０％超０．０５％以下を満足し、残部が鉄および不可避不純物からなる鋼板であり、
　該鋼板の金属組織は、ポリゴナルフェライト、ベイナイト、焼戻しマルテンサイト、および残留オーステナイトを含み、
　（１）金属組織を走査型電子顕微鏡で観察したときに、
　（１ａ）前記ポリゴナルフェライトの面積率ａが金属組織全体に対して１０〜５０％であり、
　（１ｂ）前記ベイナイトは、
　隣接する残留オーステナイト同士、隣接する炭化物同士、隣接する残留オーステナイトと炭化物の中心位置間距離の平均間隔が１μｍ以上である高温域生成ベイナイトと、
　隣接する残留オーステナイト同士、隣接する炭化物同士、隣接する残留オーステナイトと炭化物の中心位置間距離の平均間隔が１μｍ未満である低温域生成ベイナイトとの複合組織で構成されており、
　前記高温域生成ベイナイトの面積率ｂが金属組織全体に対して０％超８０％以下、
　前記低温域生成ベイナイトと前記焼戻しマルテンサイトとの合計面積率ｃが金属組織全体に対して０％超８０％以下を満足し、
　（２）飽和磁化法で測定した残留オーステナイトの体積率が金属組織全体に対して５％以上、
　（３）電子線後方散乱回折法（ＥＢＳＤ）で測定される方位差３°以上の境界で囲まれる領域を結晶粒と定義したときに、該結晶粒のうち体心立方格子（体心正方格子を含む）の結晶粒毎に解析したＥＢＳＤパターンの鮮明度に基づく各平均ＩＱ（Ｉｍａｇｅ　Ｑｕａｌｉｔｙ）を用いた分布が、下記式（１）、（２）を満足するところに要旨を有する。
　（ＩＱａｖｅ−ＩＱｍｉｎ）／（ＩＱｍａｘ−ＩＱｍｉｎ）≧０．４０・・・（１）
　σＩＱ／（ＩＱｍａｘ−ＩＱｍｉｎ）≦０．２５・・・（２）
　式中、
　ＩＱａｖｅは、各結晶粒の平均ＩＱ全データの平均値
　ＩＱｍｉｎは、各結晶粒の平均ＩＱ全データの最小値
　ＩＱｍａｘは、各結晶粒の平均ＩＱ全データの最大値
　σＩＱは、各結晶粒の平均ＩＱ全データの標準偏差を表す。
　【０００８】
　本発明においては、前記高温域生成ベイナイトの面積率ｂが金属組織全体に対して１０〜８０％、前記低温域生成ベイナイトと前記焼戻しマルテンサイトとの合計面積率ｃが金属組織全体に対して１０〜８０％を満足することも好ましい実施態様である。
　【０００９】
　また本発明においては、前記金属組織を光学顕微鏡で観察したときに、焼入れマルテンサイトおよび残留オーステナイトが複合したＭＡ混合相が存在している場合には、前記ＭＡ混合相の全個数に対して、円相当直径ｄが７μｍ超を満足するＭＡ混合相の個数割合が０％以上１５％未満であることも好ましい実施態様である。
　【００１０】
　更に前記ポリゴナルフェライト粒の平均円相当直径Ｄが、０μｍ超１０μｍ以下であることも好ましい実施態様である。
　【００１１】
　また本発明の前記鋼板は、更に他の元素として、（Ａ）Ｃｒ：０％超１％以下およびＭｏ：０％超１％以下よりなる群から選択される少なくとも１種以上の元素、（Ｂ）Ｔｉ：０％超０．１５％以下、Ｎｂ：０％超０．１５％以下およびＶ：０％超０．１５％以下よりなる群から選択される１種以上の元素、（Ｃ）Ｃｕ：０％超１％以下、およびＮｉ：０％超１％以下よりなる群から選択される少なくとも１種以上の元素、（Ｄ）Ｂ：０％超０．００５％以下
（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
　【００１２】
　更に前記鋼板の表面に、電気亜鉛めっき層、溶融亜鉛めっき層、または合金化溶融亜鉛めっき層を有していることも好ましい。
　【００１３】
　また本発明には上記高強度鋼板を製造する方法も包含されており、上記成分組成を満足する鋼材を８００℃以上、Ａｃ３点−１０℃以下の温度域に加熱する工程と、
　該温度域で５０秒間以上保持して均熱した後、
　１５０℃以上、４００℃以下（但し、下記式で表されるＭｓ点が４００℃以下の場合は、Ｍｓ点以下）を満たす任意の温度Ｔまで平均冷却速度１０℃／秒以上で冷却し、且つ下記式（３）を満たすＴ１温度域で、１０〜２００秒保持し、
　次いで、下記式（４）を満たすＴ２温度域に加熱し、この温度域で５０秒間以上保持してから冷却することに要旨を有する。
　１５０℃≦Ｔ１（℃）≦４００℃・・・（３）
　４００℃＜Ｔ２（℃）≦５４０℃・・・（４）
　Ｍｓ点（℃）＝５６１−４７４×［Ｃ］／（１−Ｖｆ／１００）−３３×［Ｍｎ］−１７×［Ｎｉ］−１７×［Ｃｒ］−２１×［Ｍｏ］
　式中、Ｖｆは別途、加熱、均熱から冷却までの焼鈍パターンを再現したサンプルを作製したときの該サンプル中のフェライト分率測定値を意味する。また式中、［　］は各元素の含有量（質量％）を示しており、鋼板に含まれない元素の含有量は０質量％として計算する。
　【００１４】
　更に本発明の上記製造方法には、上記式（４）を満たす温度域で保持した後、冷却し、次いで電気亜鉛めっき、溶融亜鉛めっき、または合金化溶融亜鉛めっきを行うこと、あるいは上記式（４）を満たす温度域で溶融亜鉛めっき、または合金化溶融亜鉛めっきを行うことも含まれる。
　【発明の効果】
　【００１５】
　本発明によれば、金属組織全体に対する面積率が１０〜５０％を満足するようにポリゴナルフェライトを生成させたうえで、低温域で生成するベイナイトおよび焼戻しマルテンサイト（以下、「低温域生成ベイナイト等」と表記することがある）と、高温域で生成するベイナイト（以下、「高温域生成ベイナイト」と表記することがある）とを両方生成させ、かつ電子線後方散乱回折法（ＥＢＳＤ：Ｅｌｅｃｔｒｏｎ　ＢａｃｋｓｃａｔｔｅｒＤｉｆｆｒａｃｔｉｏｎ）にて測定した体心立方格子（ＢＣＣ：Ｂｏｄｙ　Ｃｅｎｔｅｒｅｄ　Ｃｕｂｉｃ）結晶（体心正方格子（ＢＣＴ：Ｂｏｄｙ　Ｃｅｎｔｅｒｅｄ　Ｔｅｔｒａｇｏｎａｌ）結晶を含む、以下同じ）の結晶粒ごとのＩＱ（Ｉｍａｇｅ　Ｑｕａｌｉｔｙ）分布が、式（１）、式（２）を満足するように制御することによって、７８０ＭＰａ以上の高強度域であっても優れた延性と低温靭性を兼ね備えた高強度鋼板を実現できる。また本発明によれば、該高強度鋼板の製造方法を提供できる。
　【図面の簡単な説明】
　【００１６】
　【図１】図１は、隣接する残留オーステナイトおよび／または炭化物の平均間隔の一例を示す模式図である。
　【図２Ａ】図２Ａは、旧γ粒内に高温域生成ベイナイトと低温域生成ベイナイト等の両方が混合して生成している様子を模式的に示す図である。
　【図２Ｂ】図２Ｂは、旧γ粒毎に高温域生成ベイナイトと低温域生成ベイナイト等が夫々生成している様子を模式的に示す図である。
　【図３】図３は、Ｔ１温度域とＴ２温度域におけるヒートパターンの一例を示す模式図である。
　【図４】図４は、式（１）が０．４０未満であって、式（２）が０．２５以下のＩＱ分布図である。
　【図５】図５は、式（１）が０．４０以上であって、式（２）が０．２５超のＩＱ分布図である。
　【図６】図６は、式（１）が０．４０以上であって、式（２）が０．２５以下のＩＱ分布図である。
　【発明を実施するための形態】
　【００１７】
　本発明者らは、引張強度が７８０ＭＰａ以上の高強度鋼板の延性、および低温靭性を改善するために検討を重ねてきた。その結果、
　（１）鋼板の金属組織を、所定の割合を有するポリゴナルフェライト、ベイナイト、焼戻しマルテンサイト、および残留オーステナイトとを含む混合組織とし、特にベイナイトとして、
　（１ａ）隣接する残留γ同士、隣接する炭化物同士、或いは隣接する残留γと隣接する炭化物（以下、これらをまとめて「残留γ等」と表記することがある。）の中心位置間距離の平均間隔が１μｍ以上である高温域生成ベイナイトと、
　（１ｂ）残留γ等の中心位置間距離の平均間隔が１μｍ未満である低温域生成ベイナイトの２種類のベイナイトを生成させれば、優れた伸びを有する高強度鋼板を提供できること、
　（２）さらに体心立方格子（体心正方格子含む）の結晶粒ごとのＩＱ分布が、式（１）［（ＩＱａｖｅ−ＩＱｍｉｎ）／（ＩＱｍａｘ−ＩＱｍｉｎ）≧０．４０］、および式（２）［（σＩＱ）／（ＩＱｍａｘ−ＩＱｍｉｎ）≦０．２５］の関係を満足するよう制御することで、低温靭性に優れた高強度鋼板を提供できること、
　（３）上記ポリゴナルフェライト、ベイナイト、焼戻しマルテンサイト、および残留オーステナイトを所定量生成させ、かつ上記式（１）、式（２）を満足する所定のＩＱ分布を実現するには、所定の成分組成を満足する鋼板を８００℃以上、Ａｃ３点−１０℃以下の二相温度域に加熱し、該温度域で５０秒間以上保持して均熱した後、１５０℃以上、４００℃以下（但し、Ｍｓ点が４００℃以下の場合は、Ｍｓ点以下）を満たす任意の温度Ｔまで平均冷却速度１０℃／秒以上で冷却し、且つ式（３）［１５０℃≦Ｔ１（℃）≦４００℃］を満たすＴ１温度域で、１０〜２００秒間保持した後、式（４）［４００℃＜Ｔ２（℃）≦５４０℃］を満たすＴ２温度域に加熱し、該温度域で５０秒間以上保持すればよいことを見出し、本発明を完成した。
　【００１８】
　以下、本発明に係る高強度鋼板について説明する。まず、本発明に係る高強度鋼板のＩＱ（Ｉｍａｇｅ　Ｑｕａｌｉｔｙ）分布について説明する。
　【００１９】
　［ＩＱ分布］
　本発明ではＥＢＳＤによる測定点間の結晶方位差が３°以上である境界で囲まれた領域を「結晶粒」と定義し、ＩＱとして、体心立方格子（体心正方格子を含む）の結晶粒毎に解析したＥＢＳＤパターンの鮮明度に基づく各平均ＩＱを用いる。以下では、上記の各平均ＩＱを単に「ＩＱ」ということがある。上記結晶方位差を３°以上としたのは、ラス境界を除外する趣旨である。なお、体心正方格子は、Ｃ原子が、体心立方格子内の特定の侵入型位置に固溶することで、格子が一方向に伸長したものであり、構造自体は体心立方格子と同等であるため、低温靭性に及ぼす効果も同等である。また、ＥＢＳＤでも、これら格子を区別することはできない。したがって、本発明では体心立方格子の測定には体心正方格子を含むものとした。
　【００２０】
　ＩＱとはＥＢＳＤパターンの鮮明度である。ＩＱは結晶中の歪量に影響を受けることが知られており、具体的にはＩＱが小さいほど、結晶中に歪が多く存在する傾向にある。本発明者らは結晶粒の歪みと低温靭性との関係に着目して研究を重ねた。まず、ＥＢＳＤによる各測定点毎のＩＱ、すなわち、歪みの多い面積と歪みの少ない面積の関係から低温靭性に与える影響を検討したが、各測定点のＩＱと低温靭性との関係性は見出せなかった。一方、結晶粒毎の平均ＩＱ、すなわち、歪みの多い結晶粒数と歪みの少ない結晶粒数の関係から低温靭性に与える影響を検討した結果、歪みの少ない結晶粒が歪みの多い結晶粒に対して相対的に多くなるように制御すれば、低温靭性を向上できることがわかった。そしてフェライトおよび残留γを含有する金属組織であっても、鋼板の体心立方格子（体心正方格子含む）を有する各結晶粒のＩＱ分布を下記式（１）、式（２）を満足するように適切に制御すれば、良好な低温靭性が得られることを見出した。
　【００２１】
　（ＩＱａｖｅ−ＩＱｍｉｎ）／（ＩＱｍａｘ−ＩＱｍｉｎ）≧０．４０・・・（１）
　σＩＱ／（ＩＱｍａｘ−ＩＱｍｉｎ）≦０．２５・・・（２）
　式中、
　ＩＱａｖｅは、各結晶粒の平均ＩＱ全データの平均値
　ＩＱｍｉｎは、各結晶粒の平均ＩＱ全データの最小値
　ＩＱｍａｘは、各結晶粒の平均ＩＱ全データの最大値
　σＩＱは、各結晶粒の平均ＩＱ全データの標準偏差を表す。
　【００２２】
　上記各結晶粒の平均ＩＱ値は、供試材の圧延方向に平行な断面を研磨し、板厚の１／４位置にて、１００μｍ×１００μｍの領域を測定領域とし、１ステップ：０．２５μｍで１８万点のＥＢＳＤ測定を行い、この測定結果から求められる各結晶粒のＩＱの平均値である。なお、測定領域の境界線で一部が分断された結晶粒は測定対象から除外し、測定領域内に一つの結晶粒が完全に収まっている結晶粒のみを対象とする。
　【００２３】
　またＩＱの解析においては信頼性を確保する観点からＣＩ（Ｃｏｎｆｉｄｅｎｃｅ　Ｉｎｄｅｘ）＜０．１の測定点を解析から除外する。ＣＩは、データの信頼度であり、各測定点で検出されたＥＢＳＤパターンが、指定された結晶系、例えば鉄の場合は体心立方格子あるいは面心立方格子（ＦＣＣ：Ｆａｃｅ　Ｃｅｎｔｅｒｅｄ　Ｃｕｂｉｃ）のデータベース値との一致度を示す指標である。
　【００２４】
　更に上記式（１）、式（２）の計算においては、異常値を除外する観点から最大側、および最小側それぞれにおいて全データから２％のデータを除外した値を用いる。
　【００２５】
　また上記式（１）、および式（２）では、検出器の影響などによりＩＱの絶対値が変動することを考慮して、ＩＱｍｉｎ、ＩＱｍａｘを用いて相対化している。
　【００２６】
　ＩＱａｖｅと、σＩＱは低温靭性への影響を示す指標であり、ＩＱａｖｅが大きく、かつ、σＩＱが小さいと良好な低温靭性が得られる。良好な低温靭性を確保する観点からは、式（１）は０．４０以上、好ましくは０．４２以上、より好ましくは０．４５以上である。式（１）の値が高い程、歪みの少ない結晶粒が多く、より優れた低温靭性が得られるため、上限は特に限定されないが、例えば、０．８０以下である。一方、式（２）は０．２５以下、好ましくは０．２４以下、より好ましくは０．２３以下である。式（２）の値が小さいほど、ヒストグラムで表される結晶粒のＩＱ分布がシャープになり、低温靭性向上に好ましい分布となるため下限は特に限定されないが、例えば、０．１５以上である。
　【００２７】
　本発明では上記式（１）、式（２）を両方満足することで優れた低温靭性が得られる。図４は、式（１）が０．４０未満であって、式（２）が０．２５以下のＩＱ分布図である。また図５は、式（１）が０．４０以上であって、式（２）が０．２５超のＩＱ分布図である。これらは式（１）、あるいは式（２）のいずれかしか満たさないため低温靭性が悪い。図６は、式（１）、式（２）を両方満足するＩＱ分布図であり、低温靭性が良好である。
　【００２８】
　定性的には、図６のように、ＩＱｍｉｎからＩＱｍａｘの範囲内の平均ＩＱの大きい結晶粒側、すなわち式（１）の値が０．４０以上となる箇所において、ピークとなる結晶粒数が多いシャープな山状の分布、すなわち式（２）の値が０．２５以下となるようなＩＱ分布であれば、低温靭性が向上する。低温靭性が向上する理由は必ずしも明確ではないが、式（１）と式（２）を満足すれば、歪みの少ない結晶粒、すなわち高ＩＱ結晶粒が、歪の多い結晶粒、すなわち低ＩＱ結晶粒に対して相対的に多くなり、脆性破壊の起点となる高歪の結晶粒が抑制されるためと考えられる。
　【００２９】
　次に、本発明に係る高強度鋼板を特徴づける金属組織について説明する。本発明に係る高強度鋼板の金属組織は、ポリゴナルフェライト、ベイナイト、焼戻しマルテンサイト、および残留γを含む混合組織である。
　【００３０】
　［ポリゴナルフェライト］
　ポリゴナルフェライトは、ベイナイトに比べて軟質であり、鋼板の伸びを高めて加工性を改善するのに作用する組織である。こうした作用を発揮させるには、ポリゴナルフェライトの面積率は、金属組織全体に対して１０％以上、好ましくは１５％以上、より好ましくは２０％以上、更に好ましくは２５％以上である。しかしポリゴナルフェライトの生成量が過剰になると、強度が低くなるため、面積率は５０％以下、好ましくは４５％以下、より好ましくは４０％以下である。
　【００３１】
　上記ポリゴナルフェライト粒の平均円相当直径Ｄは、１０μｍ以下（０μｍを含まない）であることが好ましい。ポリゴナルフェライト粒の平均円相当直径Ｄを小さくし、細かく分散させることによって、伸びを一段と向上させることができる。この詳細なメカニズムは明らかではないが、ポリゴナルフェライトを微細化することによって、金属組織全体に対するポリゴナルフェライトの分散状態が均一になるため、不均一な変形が起こりにくくなり、これが伸びの一層の向上に寄与していると考えられる。すなわち、本発明の鋼板の金属組織が、ポリゴナルフェライト、残留γ、および残部硬質相の混合組織で構成されている場合、ポリゴナルフェライト粒の粒径が大きくなると、個々の組織の大きさにバラツキが生じる。そのため、不均一な変形が生じて歪みが局所的に集中して加工性、特に、ポリゴナルフェライト生成による伸び向上作用を改善することが難しくなると考えられる。したがってポリゴナルフェライトの平均円相当直径Ｄは、好ましくは１０μｍ以下、より好ましくは８μｍ以下、更に好ましくは５μｍ以下、特に好ましくは３μｍ以下である。
　【００３２】
　上記ポリゴナルフェライトの面積率および平均円相当直径Ｄは、ＳＥＭ観察によって測定できる。
　【００３３】
　［ベイナイトおよび焼戻しマルテンサイト］
　本発明のベイナイトには、ベイニティックフェライトも含まれる。ベイナイトは炭化物が析出した組織であり、ベイニティックフェライトは炭化物が析出していない組織である。
　【００３４】
　本発明の鋼板は、ベイナイトが、高温域生成ベイナイトおよび低温域生成ベイナイト等を含む複合ベイナイト組織から構成されているところに特徴がある。複合ベイナイト組織とすることによって加工性全般を改善した高強度鋼板を実現できる。すなわち、高温域生成ベイナイトは、低温域生成ベイナイト等よりも軟質であるため、鋼板の伸び（ＥＬ）を高めて加工性を改善するのに寄与する。一方、低温域生成ベイナイト等は、炭化物および残留γが小さく、変形に際して応力集中が軽減されるため、鋼板の伸びフランジ性（λ）や曲げ性（Ｒ）を高めて局所変形能を向上して加工性を改善するのに寄与する。そしてこれら２種類のベイナイト組織を含むことにより、良好な局所変形能を確保したうえで、伸びを高めることができ、加工性全般が高められる。これは強度レベルの異なるベイナイト組織を複合化することによって不均一変形が生じるため、加工硬化能が上昇することに起因すると考えられる。
　【００３５】
　上記高温域生成ベイナイトとは、比較的高温域で生成するベイナイト組織で、主に４００℃超、５４０℃以下のＴ２温度域で生成する。高温域生成ベイナイトは、ナイタール腐食した鋼板断面をＳＥＭ観察したときに、残留γ等の平均間隔が１μｍ以上になっている組織である。
　【００３６】
　一方、上記低温域生成ベイナイトとは、比較的低温域で生成するベイナイト組織で、主に１５０℃以上、４００℃以下のＴ１温度域で生成する。低温域生成ベイナイトは、ナイタール腐食した鋼板断面をＳＥＭ観察したときに、残留γ等の平均間隔が１μｍ未満になっている組織である。
　【００３７】
　ここで「残留γ等の平均間隔」とは、鋼板断面をＳＥＭ観察したとき、隣接する残留γ同士の中心位置間距離、隣接する炭化物同士の中心位置間距離、または隣接する残留γと隣接する炭化物との中心位置間距離を測定した結果を平均した値である。上記中心位置間距離は、最も隣接している残留γおよび／または炭化物について測定したときに、各残留γまたは各炭化物の中心位置を求め、この中心位置間の距離を意味する。上記中心位置は、残留γまたは炭化物の長径と短径を決定し、長径と短径が交差する位置とする。
　【００３８】
　但し、残留γや炭化物がラスの境界上に析出する場合は、複数の残留γと炭化物が連なってその形態は針状または板状になるため、中心位置間距離は、残留γおよび／または炭化物間の距離ではなく、図１に示すように、残留γおよび／または炭化物が長径方向に連なって形成する線と線の間隔、すなわち、ラス間距離を中心位置間距離とする。
　【００３９】
　また、焼戻しマルテンサイトは、上記低温域生成ベイナイトと同様の作用を有する組織であり、鋼板の局所変形能向上に寄与する。なお、上記低温域生成ベイナイトと焼戻しマルテンサイトは、ＳＥＭ観察では区別できないため、本発明では、低温域生成ベイナイトと焼戻しマルテンサイトをまとめて「低温域生成ベイナイト等」と呼ぶこととする。
　【００４０】
　本発明において、ベイナイトを上記のように生成温度域の相違および残留γ等の平均間隔の相違によって「高温域生成ベイナイト」と「低温域生成ベイナイト等」に区別した理由は、一般的な学術的組織分類ではベイナイトを明瞭に区別し難いからである。例えば、ラス状のベイナイトとベイニティックフェライトは、変態温度に応じて上部ベイナイトと下部ベイナイトに分類される。しかし本発明のようにＳｉを１．０％以上と多く含む鋼では、ベイナイト変態に伴う炭化物の析出が抑制されるため、ＳＥＭ観察では、マルテンサイト組織も含めてこれらを区別することは困難である。そこで本発明では、ベイナイトを学術的な組織定義により分類するのではなく、上記のように生成温度域の相違および残留γ等の平均間隔に基づいて区別した。
　【００４１】
　高温域生成ベイナイトと低温域生成ベイナイト等の分布状態は特に限定されず、旧γ粒内に高温域生成ベイナイトと低温域生成ベイナイト等の両方が生成していてもよいし、旧γ粒毎に高温域生成ベイナイトと低温域生成ベイナイト等が夫々生成していてもよい。
　【００４２】
　高温域生成ベイナイトと低温域生成ベイナイト等の分布状態を模式的に図２Ａ、Ｂに示す。図中では、高温域生成ベイナイトには斜線を付し、低温域生成ベイナイト等には細かい点々を付した。図２Ａは、旧γ粒内に高温域生成ベイナイトと低温域生成ベイナイト等の両方が混合して生成している様子を示し、図２Ｂは、旧γ粒毎に高温域生成ベイナイトと低温域生成ベイナイト等が夫々生成している様子を示す。各図中に示した黒丸は、ＭＡ混合相を示している。ＭＡ混合相については後述する。
　【００４３】
　本発明では、良好な延性を確保する観点から金属組織全体に占める高温域生成ベイナイトの面積率をｂとし、金属組織全体に占める低温域生成ベイナイト等の合計面積率をｃとしたとき、該面積率ｂおよびｃは、いずれも８０％以下を満足することが必要である。ここで、低温域生成ベイナイトの面積率ではなく、低温域生成ベイナイトと焼戻しマルテンサイトの合計面積率を規定した理由は、前述したように、これらが同様の作用を有する組織であると共に、ＳＥＭ観察ではこれらの組織を区別できないからである。
　【００４４】
　高温域生成ベイナイトの面積率ｂは、８０％以下とする。高温域生成ベイナイトの生成量が過剰になると低温域生成ベイナイト等の複合化による効果が発揮されず、特に良好な延性が得られない。したがって面積率ｂは８０％以下、好ましくは７０％以下、より好ましくは６０％以下、更に好ましくは５０％以下とする。延性に加えて伸びフランジ性、曲げ性、およびエリクセン値を向上させるには、高温域生成ベイナイトの面積率ｂは１０％以上、好ましくは１５％以上、より好ましくは２０％以上である。
　【００４５】
　また、低温域生成ベイナイト等の合計面積率ｃは、８０％以下とする。低温域生成ベイナイト等の生成量が過剰になると高温域生成ベイナイトの複合化による効果が発揮されず、特に良好な延性が得られない。したがって面積率ｃは８０％以下、好ましくは７０％以下、より好ましくは６０％以下、更に好ましくは５０％以下とする。延性に加えて伸びフランジ性、曲げ性、およびエリクセン値を向上させるには、上記高温域生成ベイナイトの面積率ｂを１０％以上とすると共に、低温域生成ベイナイト等の合計面積率ｃを１０％以上とすることが好ましい。低温域生成ベイナイト等の生成量が少な過ぎると鋼板の局所変形能が低下して加工性を改善できない。したがって合計面積率ｃは１０％以上、好ましくは１５％以上、より好ましくは２０％以上である。
　【００４６】
　上述した面積率ｂと合計面積率ｃの関係は、それぞれの範囲が上記範囲を満足していれば特に限定されず、ｂ＞ｃ、ｂ＜ｃ、ｂ＝ｃのいずれの態様も含まれる。
　【００４７】
　高温域生成ベイナイトと、低温域生成ベイナイト等の混合比率は、鋼板に要求される特性に応じて定めればよい。具体的には、鋼板の加工性のうち局所変形能；特に、伸びフランジ性（λ）を一層向上させるには、高温域生成ベイナイトの比率をできるだけ小さくし、低温域生成ベイナイト等の比率をできるだけ大きくすればよい。一方、鋼板の加工性のうち伸びを一層向上させるには、高温域生成ベイナイトの比率をできるだけ大きくし、低温域生成ベイナイト等の比率をできるだけ小さくすればよい。また、鋼板の強度を一層高めるには、低温域生成ベイナイト等の比率をできるだけ大きくし、高温域生成ベイナイトの比率をできるだけ小さくすればよい。
　【００４８】
　［ポリゴナルフェライト＋ベイナイト＋焼戻しマルテンサイト］
　本発明では、ポリゴナルフェライトの面積率ａ、高温域生成ベイナイトの面積率ｂ、および低温域生成ベイナイト等の合計面積率ｃの合計（以下、「ａ＋ｂ＋ｃの合計面積率」という）が、金属組織全体に対して７０％以上を満足していることが好ましい。合計面積率（ａ＋ｂ＋ｃ）が７０％を下回ると、伸びが劣化することがある。ａ＋ｂ＋ｃの合計面積率は、より好ましくは７５％以上、更に好ましくは８０％以上である。ａ＋ｂ＋ｃの合計面積率の上限は、飽和磁化法で測定される残留γの占積率を考慮して決定されるが、例えば、９５％である。
　【００４９】
　［残留γ］
　残留γは、鋼板が応力を受けて変形する際にマルテンサイトに変態することによって変形部の硬化を促し、歪の集中を防ぐ効果があり、それにより均一変形能が向上して良好な伸びを発揮する。こうした効果は、一般的にＴＲＩＰ効果と呼ばれている。
　【００５０】
　これらの効果を発揮させるために、金属組織全体に対する残留γの体積率は、飽和磁化法で測定したとき、５体積％以上含有させる必要がある。残留γは、好ましくは８体積％以上、より好ましくは１０体積％以上である。しかし残留γの生成量が多くなり過ぎると、後述するＭＡ混合相も過剰に生成し、ＭＡ混合相が粗大化し易くなるため、局所変形能を低下させてしまう。したがって残留γの上限は好ましくは３０体積％以下、より好ましくは２５体積％以下である。
　【００５１】
　残留γは、ラス間に生成することもあれば、ラス状組織の集合体、例えば、ブロックやパケットなどや旧γの粒界上に、後述するＭＡ混合相の一部として塊状に存在することもある。
　【００５２】
　［その他］
　本発明に係る鋼板の金属組織は、上述したように、ポリゴナルフェライト、ベイナイト、焼戻しマルテンサイト、および残留γを含み、これらのみから構成されていてもよいが、本発明の効果を損なわない範囲で、（ａ）焼入れマルテンサイトと残留γとが複合したＭＡ混合相や、（ｂ）パーライト等の残部組織が存在してもよい。
　【００５３】
　（ａ）ＭＡ混合相
　ＭＡ混合相は、焼入れマルテンサイトと残留γとの複合相として一般的に知られており、最終冷却前までは未変態のオーステナイトとして存在していた組織の一部が、最終冷却時にマルテンサイトに変態し、残りはオーステナイトのまま残存することによって生成する組織である。こうして生成するＭＡ混合相は、熱処理、特に、Ｔ２温度域で保持するオーステンパ処理の過程で炭素が高濃度に濃化し、しかも一部がマルテンサイト組織になっているため、非常に硬い組織である。そのためベイナイトとＭＡ混合相との硬度差は大きく、変形に際して応力が集中してボイド発生の起点となりやすいので、ＭＡ混合相が過剰に生成すると、伸びフランジ性や曲げ性が低下して局所変形能が低下する。また、ＭＡ混合相が過剰に生成すると、強度が高くなり過ぎる傾向がある。ＭＡ混合相は、ＣおよびＳｉ含有量が多くなるほど生成し易くなるが、その生成量はできるだけ少ない方が好ましい。
　【００５４】
　ＭＡ混合相は、金属組織を光学顕微鏡で観察したときに、金属組織全体に対して好ましくは３０面積％以下、より好ましくは２５面積％以下、更に好ましくは２０面積％以下である。
　【００５５】
　ＭＡ混合相は、円相当直径ｄが７μｍを超えるＭＡ混合相の個数割合が、ＭＡ混合相の全個数に対して０％以上１５％未満であることが好ましい。円相当直径ｄが７μｍを超える粗大なＭＡ混合相は、局所変形能に悪影響を及ぼす。円相当直径ｄが７μｍを超えるＭＡ混合相の個数割合は、ＭＡ混合相の全個数に対してより好ましくは１０％未満、更に好ましくは５％未満である。
　【００５６】
　円相当直径ｄが７μｍを超えるＭＡ混合相の個数割合は、圧延方向に平行な断面表面を光学顕微鏡で観察して算出すればよい。
　【００５７】
　なお、ＭＡ混合相の粒径が大きくなるほどボイドが発生し易くなる傾向が実験により認められたため、ＭＡ混合相の円相当直径ｄはできるだけ小さいことが推奨される。
　【００５８】
　（ｂ）パーライト
　パーライトは、金属組織をＳＥＭ観察したときに、金属組織全体に対して好ましくは２０面積％以下である。パーライトの面積率が２０％を超えると、伸びが劣化し、加工性の改善が難しくなる。パーライトの面積率は、金属組織全体に対してより好ましくは１５％以下、更に好ましくは１０％以下、特に好ましくは５％以下である。
　【００５９】
　上記の金属組織は、次の手順で測定できる。
　【００６０】
　［ＳＥＭ観察］
　高温域生成ベイナイト、低温域生成ベイナイト等、ポリゴナルフェライト、およびパーライトは、鋼板の圧延方向に平行な断面のうち、板厚の１／４位置をナイタール腐食し、倍率３０００倍程度でＳＥＭ観察すれば識別できる。
　【００６１】
　ポリゴナルフェライトは、結晶粒の内部に上述した白色もしくは薄い灰色の残留γ等を含まない結晶粒として観察される。
　【００６２】
　高温域生成ベイナイトおよび低温域生成ベイナイト等は、主に灰色で観察され、結晶粒の中に白色もしくは薄い灰色の残留γ等が分散している組織として観察される。したがってＳＥＭ観察によれば、高温域生成ベイナイトおよび低温域生成ベイナイト等には、残留γや炭化物も含まれるため、残留γと炭化物を含めた面積率として算出される。
　【００６３】
　パーライトは、炭化物とフェライトが層状になった組織として観察される。
　【００６４】
　鋼板の断面をナイタール腐食すると、炭化物と残留γは、いずれも白色もしくは薄い灰色の組織として観察され、両者を区別することは困難である。これらのうち例えば、セメンタイトなどの炭化物は、低温域で生成するほど、ラス間よりもラス内に析出する傾向があるため、炭化物同士の間隔が広い場合は、高温域で生成したと考えられ、炭化物同士の間隔が狭い場合は、低温域で生成したと考えることができる。残留γは、通常ラス間に生成するが、ラスの大きさは組織の生成温度が低くなるほど小さくなるため、残留γ同士の間隔が広い場合は、高温域で生成したと考えられ、残留γ同士の間隔が狭い場合は、低温域で生成したと考えることができる。したがって本発明ではナイタール腐食した断面をＳＥＭ観察し、観察視野内に白色または薄い灰色として観察される残留γと炭化物に着目し、隣接する残留γおよび／または炭化物間の中心位置間距離を測定したときに、この平均値（平均間隔）が１μｍ以上である組織を高温域生成ベイナイト、平均間隔が１μｍ未満である組織を低温域生成ベイナイト等とする。
　【００６５】
　［飽和磁化法］
　残留γは、ＳＥＭ観察による組織の同定ができないため、飽和磁化法により体積率を測定する。このようにして得られる残留γの体積率はそのまま面積率と読み替えることができる。飽和磁化法による詳細な測定原理は、「Ｒ＆Ｄ神戸製鋼技報、Ｖｏｌ．５２、Ｎｏ．３、２００２年、ｐ．４３〜４６」を参照すればよい。
　【００６６】
　このように本発明では、残留γの体積率は飽和磁化法で測定しているのに対し、高温域生成ベイナイトおよび低温域生成ベイナイト等の面積率はＳＥＭ観察で残留γを含めて測定しているため、これらの合計は１００％を超える場合がある。
　【００６７】
　［光学顕微鏡観察］
　ＭＡ混合相は、鋼板の圧延方向に平行な断面のうち、板厚の１／４位置をレペラー腐食し、倍率１０００倍程度で光学顕微鏡観察したとき、白色組織として観察される。
　【００６８】
　次に、本発明に係る高強度鋼板の化学成分組成について説明する。
　【００６９】
　≪成分組成≫
　本発明の高強度鋼板は、質量％で、Ｃ：０．１０〜０．５％、Ｓｉ：１．０〜３．０％、Ｍｎ：１．５〜３％、Ａｌ：０．００５〜１．０％を含有し、且つＰ：０％超０．１％以下、Ｓ：０％超０．０５％以下を満足し、残部が鉄および不可避不純物からなる鋼板である。こうした範囲を定めた理由は次の通りである。
　【００７０】
　［Ｃ：０．１０〜０．５％］
　Ｃは、鋼板の強度を高めると共に、残留γを生成させるために必要な元素である。したがってＣ量は０．１０％以上、好ましくは０．１３％以上、より好ましくは０．１５％以上である。しかし、Ｃを過剰に含有すると溶接性が低下する。したがってＣ量は０．５％以下、好ましくは０．３％以下、より好ましくは０．２５％以下、更に好ましくは０．２０％以下とする。
　【００７１】
　［Ｓｉ：１．０〜３．０％］
　Ｓｉは、固溶強化元素として鋼板の高強度化に寄与するほか、後述するＴ１温度域およびＴ２温度域での保持中、すなわち、オーステンパ処理中に炭化物が析出するのを抑制し、残留γを効果的に生成させるうえで大変重要な元素である。したがってＳｉ量は１．０％以上、好ましくは１．２％以上、より好ましくは１．３％以上である。しかしＳｉを過剰に含有すると、焼鈍での加熱・均熱時にγ相への逆変態が起こらず、ポリゴナルフェライトが多量に残存し、強度不足になる。また、熱間圧延の際に鋼板表面にＳｉスケールを発生して鋼板の表面性状を悪化させる。したがってＳｉ量は３．０％以下、好ましくは２．５％以下、より好ましくは２．０％以下である。
　【００７２】
　［Ｍｎ：１．５〜３％］
　Ｍｎは、ベイナイトおよび焼戻しマルテンサイトを得るために必要な元素である。またＭｎは、オーステナイトを安定化させて残留γを生成させるのにも有効に作用する元素である。こうした作用を発揮させるために、Ｍｎ量は１．５％以上、好ましくは１．８％以上、より好ましくは２．０％以上とする。しかしＭｎを過剰に含有すると、高温域生成ベイナイトの生成が著しく抑制される。また、Ｍｎの過剰添加は、溶接性の劣化や偏析による加工性の劣化を招く。したがってＭｎ量は３％以下、好ましくは２．８％以下、より好ましくは２．７％以下とする。
　【００７３】
　［Ａ１：０．００５〜１．０％］
　Ａｌは、Ｓｉと同様に、オーステンパ処理中に炭化物が析出するのを抑制し、残留γを生成させるのに寄与する元素である。またＡｌは、製鋼工程で脱酸剤として作用する元素である。したがってＡｌ量は０．００５％以上、好ましくは０．０１％以上、より好ましくは０．０３％以上とする。しかしＡ１を過剰に含有すると、鋼板中の介在物が多くなり過ぎて延性が劣化する。したがってＡｌ量は１．０％以下、好ましくは０．８％以下、より好ましくは０．５％以下とする。
　【００７４】
　［Ｐ：０％超０．１％以下］
　Ｐは、鋼に不可避的に含まれる不純物元素であり、Ｐ量が過剰になると鋼板の溶接性が劣化する。したがってＰ量は０．１％以下、好ましくは０．０８％以下、より好ましくは０．０５％以下である。Ｐ量はできるだけ少ない方が良いが、０％にするのは工業的に困難である。
　【００７５】
　［Ｓ：０％超０．０５％以下］
　Ｓは、鋼に不可避的に含まれる不純物元素であり、上記Ｐと同様、鋼板の溶接性を劣化させる元素である。またＳは、鋼板中に硫化物系介在物を形成し、これが増大すると加工性が低下する。したがってＳ量は０．０５％以下、好ましくは０．０１％以下、より好ましくは０．００５％以下である。Ｓ量はできるだけ少ない方が良いが、０％にするのは工業的に困難である。
　【００７６】
　本発明に係る高強度鋼板は、上記成分組成を満足するものであり、残部成分は鉄および上記Ｐ、Ｓ以外の不可避不純物である。不可避不純物としては、例えば、ＮやＯ（酸素）、トランプ元素（例えば、Ｐｂ、Ｂｉ、Ｓｂ、Ｓｎなど）などが含まれる。不可避不純物のうち、Ｎ量は０％超０．０１％以下、Ｏ量は０％超０．０１％以下であることが好ましい。
　【００７７】
　［Ｎ：０％超０．０１％以下］
　Ｎは、鋼板中に窒化物を析出させて鋼板の強化に寄与する元素であるが、Ｎを過剰に含有すると、窒化物が多量に析出して伸び、伸びフランジ性、および曲げ性の劣化を引き起こす。したがってＮ量は０．０１％以下であることが好ましく、より好ましくは０．００８％以下、更に好ましくは０．００５％以下である。
　【００７８】
　［Ｏ：０％超０．０１％以下］
　Ｏ（酸素）は、過剰に含有すると伸び、伸びフランジ性、および曲げ性の低下を招く元素である。したがってＯ量は０．０１％以下であることが好ましく、より好ましくは０．００５％以下、更に好ましくは０．００３％以下である。
　【００７９】
　本発明の鋼板は、更に他の元素として、
　（ａ）Ｃｒ：０％超１％以下およびＭｏ：０％超１％以下よりなる群から選択される少なくとも１種以上の元素、
　（ｂ）Ｔｉ：０％超０．１５％以下、Ｎｂ：０％超０．１５％以下およびＶ：０％超０．１５％以下よりなる群から選択される１種以上の元素、
　（ｃ）Ｃｕ：０％超１％以下およびＮｉ：０％超１％以下よりなる群から選択される少なくとも１種以上の元素、
　（ｄ）Ｂ：０％超０．００５％以下
（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
　（ｅ）Ｃａ：０％超０．０１％以下、Ｍｇ：０％超０．０１％以下および希土類元素：０％超０．０１％以下よりなる群から選択される１種以上の元素、等を含有してもよい。
　【００８０】
　（ａ）［Ｃｒ：０％超１％以下およびＭｏ：０％超１％以下よりなる群から選択される少なくとも１種以上の元素］
　ＣｒとＭｏは、上記Ｍｎと同様に、ベイナイトと焼戻しマルテンサイトを得るために有効に作用する元素である。これらの元素は、単独で、あるいは併用して使用できる。こうした作用を有効に発揮させるには、ＣｒとＭｏは、夫々単独で、好ましくは０．１％以上、より好ましくは０．２％以上である。しかしＣｒとＭｏの含有量が、夫々１％を超えると、高温域生成ベイナイトの生成が著しく抑制され、残留γ量が減少する。また、過剰な添加はコスト高となる。したがってＣｒとＭｏは、夫々好ましくは１％以下、より好ましくは０．８％以下、更に好ましくは０．５％以下である。ＣｒとＭｏを併用する場合は、合計量を１．５％以下とすることが推奨される。
　【００８１】
　（ｂ）［Ｔｉ：０％超０．１５％以下、Ｎｂ：０％超０．１５％以下およびＶ：０％超０．１５％以下よりなる群から選択される１種以上の元素］
　Ｔｉ、ＮｂおよびＶは、鋼板中に炭化物や窒化物等の析出物を形成し、鋼板を強化すると共に、旧γ粒の微細化によりポリゴナルフェライト粒を細かくする作用も有する元素である。こうした作用を有効に発揮させるには、Ｔｉ、ＮｂおよびＶは、夫々単独で、好ましくは０．０１％以上、より好ましくは０．０２％以上である。しかし過剰に含有すると、粒界に炭化物が析出し、鋼板の伸びフランジ性や曲げ性が劣化する。したがってＴｉ、ＮｂおよびＶは、夫々単独で、好ましくは０．１５％以下、より好ましくは０．１２％以下、更に好ましくは０．１％以下である。Ｔｉ、ＮｂおよびＶは、夫々単独で含有させてもよいし、任意に選ばれる２種以上の元素を含有させてもよい。
　【００８２】
　（ｃ）［Ｃｕ：０％超１％以下およびＮｉ：０％超１％以下よりなる群から選択される少なくとも１種以上の元素］
　ＣｕとＮｉは、γを安定化させて残留γを生成させるのに有効に作用する元素である。これらの元素は、単独で、あるいは併用して使用できる。こうした作用を有効に発揮させるには、ＣｕとＮｉは、夫々単独で好ましくは０．０５％以上、より好ましくは０．１％以上である。しかしＣｕとＮｉを過剰に含有すると、熱間加工性が劣化する。したがってＣｕとＮｉは、夫々単独で好ましくは１％以下、より好ましくは０．８％以下、更に好ましくは０．５％以下である。なお、Ｃｕを１％を超えて含有させると熱間加工性が劣化するが、Ｎｉを添加すれば熱間加工性の劣化は抑制されるため、ＣｕとＮｉを併用する場合は、コスト高となるが１％を超えてＣｕを添加してもよい。
　【００８３】
　（ｄ）［Ｂ：０％超０．００５％以下
（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
　Ｂは、上記Ｍｎ、ＣｒおよびＭｏと同様に、ベイナイトと焼戻しマルテンサイトを生成させるのに有効に作用する元素である。こうした作用を有効に発揮させるには、Ｂは好ましくは０．０００５％以上、より好ましくは０．００１％以上である。しかしＢを過剰に含有すると、鋼板中にホウ化物を生成して延性を劣化させる。またＢを過剰に含有すると、上記ＣｒやＭｏと同様に、高温域生成ベイナイトの生成が著しく抑制される。したがってＢ量は好ましくは０．００５％以下、より好ましくは０．００４％以下、更に好ましくは０．００３％以下である。
　【００８４】
　（ｅ）［Ｃａ：０％超０．０１％以下、Ｍｇ：０％超０．０１％以下および希土類元素：０％超０．０１％以下よりなる群から選択される１種以上の元素］
　Ｃａ、Ｍｇおよび希土類元素（ＲＥＭ）は、鋼板中の介在物を微細分散させるのに作用する元素である。こうした作用を有効に発揮させるには、Ｃａ、Ｍｇおよび希土類元素は、夫々単独で、好ましくは０．０００５％以上、より好ましくは０．００１％以上である。しかし過剰に含有すると、鋳造性や熱間加工性などを劣化させ、製造し難くなる。また、過剰添加は、鋼板の延性を劣化させる原因となる。したがってＣａ、Ｍｇおよび希土類元素は、夫々単独で、好ましくは０．０１％以下、より好ましくは０．００５％以下、更に好ましくは０．００３％以下である。
　【００８５】
　上記希土類元素とは、ランタノイド元素（ＬａからＬｕまでの１５元素）およびＳｃ（スカンジウム）とＹ（イットリウム）を含む意味であり、これらの元素のなかでも、Ｌａ、ＣｅおよびＹよりなる群から選ばれる少なくとも１種の元素を含有することが好ましく、より好ましくはＬａおよび／またはＣｅを含有させるのがよい。
　【００８６】
　≪製造方法≫
　次に、上記高強度鋼板の製造方法について説明する。上記高強度鋼板は、上記成分組成を満足する鋼板を８００℃以上、Ａｃ３点−１０℃以下の二相温度域に加熱する工程と、該温度域で５０秒間以上保持して均熱する工程と、１５０℃以上、４００℃以下（但し、Ｍｓ点が４００℃以下の場合は、Ｍｓ点以下）を満たす任意の温度Ｔまで平均冷却速度１０℃／秒以上で冷却する工程と、下記式（３）を満たすＴ１温度域で１０〜２００秒間保持する工程と、下記式（４）を満たすＴ２温度域で５０秒間以上保持する工程と、をこの順で含むことによって製造できる。
１５０℃≦Ｔ１（℃）≦４００℃　・・・（３）
４００℃＜Ｔ２（℃）≦５４０℃　・・・（４）
　【００８７】
　特に本発明では上記二相域で均熱した後、上記Ｔ１温度域で冷却・保持した後、上記Ｔ２温度域まで再加熱・保持してから高強度鋼板を得る製造方法において、加熱温度や冷却温度、および保持時間や冷却速度などの製造条件を適切に制御することで、例えば図６に示すような本発明で規定する適切なＩＱ分布とすることができる。なお、後記実施例でも示すように従来から知られているＴＲＩＰ鋼板の製造方法、例えば二相域で均熱した後、ベイナイト変態温度域まで冷却・保持する一般的なＴＲＩＰ鋼板の製造方法では、例えば図５に示すようなＩＱ分布となる傾向があり、十分な低温靭性が得られない。
　【００８８】
　［熱延および冷延］
　まず、スラブを常法に従って熱間圧延し、得られた熱延鋼板を冷間圧延した冷延鋼板を準備する。熱間圧延は、仕上げ圧延温度を、例えば８００℃以上、巻取り温度を、例えば７００℃以下とすればよい。冷間圧延では、冷延率を例えば１０〜７０％の範囲として圧延すればよい。
　【００８９】
　［均熱］
　このようにして得られた冷延鋼板を均熱工程に付す。具体的には、連続焼鈍ラインで、８００℃以上、Ａｃ３点−１０℃以下の温度域に加熱し、この温度域で５０秒間以上保持して均熱する。
　【００９０】
　加熱温度をフェライトとオーステナイトの二相温度域に制御することによって、所定量のポリゴナルフェライトを生成させることができる。加熱温度が高すぎるとオーステナイト単相域となり、ポリゴナルフェライトの生成が抑制されるため、鋼板の伸びを改善できず、加工性が劣化する。したがって加熱温度は、Ａｃ３点−１０℃以下、好ましくはＡｃ３点−１５℃以下、より好ましくはＡｃ３点−２０℃以下とする。一方、加熱温度が８００℃を下回ると、ポリゴナルフェライト量が過剰となって強度が低下する。また、冷間圧延による展伸組織が残存し、伸びも低下する。したがって加熱温度は、８００℃以上、好ましくは８１０℃以上、より好ましくは８２０℃以上である。
　【００９１】
　上記温度域での均熱時間は５０秒以上である。均熱時間が５０秒を下回ると、鋼板を均一に加熱できないため、炭化物が未固溶のまま残存し、残留γの生成が抑制され、延性が低下する。したがって均熱時間は５０秒以上、好ましくは１００秒以上とする。しかし均熱時間が長過ぎると、オーステナイト粒径が大きくなり、それに伴いポリゴナルフェライト粒も粗大化し、伸びおよび局所変形能が悪くなる傾向がある。したがって均熱時間は、好ましくは５００秒以下、より好ましくは４５０秒以下である。
　【００９２】
　なお、上記冷延鋼板を、上記二相温度域に加熱するときの平均加熱速度は、例えば１℃／秒以上とすればよい。
　【００９３】
　本発明においてＡｃ３点は、「レスリー鉄鋼材料科学」（丸善株式会社、１９８５年５月３１日発行、Ｐ．２７３）に記載されている下記式（ａ）から算出できる。式（ａ）中、［　］は各元素の含有量（質量％）を示しており、鋼板に含まれない元素の含有量は０質量％として計算すればよい。
Ａｃ３（℃）＝９１０−２０３×［Ｃ］１／２＋４４．７×［Ｓｉ］−３０×［Ｍｎ］−１１×［Ｃｒ］＋３１．５×［Ｍｏ］−２０×［Ｃｕ］−１５．２×［Ｎｉ］＋４００×［Ｔｉ］＋１０４×［Ｖ］＋７００×［Ｐ］＋４００×［Ａｌ］・・・（ａ）
　【００９４】
　［冷却工程］
　上記二相温度域に加熱して５０秒間以上保持して均熱化した後、１５０℃以上、４００℃以下（但し、Ｍｓ点が４００℃以下の場合は、Ｍｓ点以下）を満たす任意の温度Ｔまで平均冷却速度１０℃／秒以上で急冷する。以下では、上記Ｔを「急冷停止温度Ｔ」ということがある。均熱後、二相温度域から急冷停止温度Ｔまでの範囲を急冷することによって、所定量のポリゴナルフェライトを確保しつつ、低温域生成ベイナイトや高温域生成ベイナイトの生成促進に有効なマルテンサイトを生成させることができる。
　【００９５】
　［急冷停止温度Ｔ］
　急冷停止温度Ｔが１５０℃を下回ると、マルテンサイトの生成量が多くなって残留γ量が不足し、伸びが劣化する。冷却停止温度Ｔは１５０℃以上、好ましくは１６０℃以上、より好ましくは１７０℃以上である。一方、急冷停止温度Ｔが４００℃を超えると（但し、Ｍｓ点が４００℃より低い場合はＭｓ点を超えると）、所望のＩＱ分布が得られず、低温靱性が劣化する。したがって、急冷停止温度Ｔは４００℃以下（但し、Ｍｓ点が４００℃より低い場合はＭｓ点以下）、好ましくは３８０℃（但し、Ｍｓ点−２０℃が３８０℃より低い場合はＭｓ点−２０℃）以下、より好ましくは３５０℃（但し、Ｍｓ点−５０℃が３５０℃より低い場合はＭｓ点−５０℃）以下である。
　【００９６】
　なお、本発明においてＭｓ点は、上記「レスリー鉄鋼材料科学」（Ｐ．２３１）に記載されている式に、フェライト分率（Ｖｆ）を考慮した下記式（ｂ）から算出できる。式（ｂ）中、［　］は、各元素の含有量（質量％）を示しており、鋼板に含まれない元素の含有量は０質量％として計算すればよい。
Ｍｓ点（℃）＝５６１−４７４×［Ｃ］／（１−Ｖｆ／１００）−３３×［Ｍｎ］−１７×［Ｎｉ］−１７×［Ｃｒ］−２１×［Ｍｏ］・・・（ｂ）
ここで、Ｖｆはフェライト分率（面積％）を表すが、フェライト分率を製造中に直接測定することは困難ため、別途、加熱、均熱から冷却までの焼鈍パターンを再現したサンプルを作製したときの該サンプル中のフェライト分率測定値をＶｆとする。
　【００９７】
　二相温度域から急冷停止温度Ｔまでの平均冷却速度が１０℃／秒を下回ると、フェライトが過剰に生成し、また、パーライト変態を起こしてパーライトが過剰に生成することで、残留γ量が不足し、伸びが低下する。上記温度域の平均冷却速度は、１０℃／秒以上、好ましくは１５℃／秒以上、より好ましくは２０℃／秒以上である。上記温度域の平均冷却速度の上限は特に限定されないが、平均冷却速度が大きくなり過ぎると温度制御が困難となるため、上限は、例えば１００℃／秒程度であればよい。
　【００９８】
　［Ｔ１温度域での保持］
　急冷停止温度Ｔまで冷却した後、上記式（３）で規定する１５０℃以上、４００℃以下のＴ１温度域で所定時間保持することによって、上記式（１）および式（２）を満足する所望のＩＱ分布となり、良好な低温靱性を確保できる。しかし４００℃超の保持温度とすると、上記式（１）や式（２）を満足せず、ＩＱ分布は例えば図４や図５に示す分布となり、十分な低温靱性が得られない。したがってＴ１温度域は４００℃以下、好ましくは３８０℃以下、更に好ましくは３５０℃以下である。一方、保持温度が１５０℃を下回ると、マルテンサイト分率が多くなり過ぎ、残留γ量が減少して、伸びが低下する。したがってＴ１温度域の下限は１５０℃以上、好ましくは１６０℃以上、より好ましくは１７０℃以上である。
　【００９９】
　上記式（３）を満たすＴ１温度域で保持する時間は、１０〜２００秒間とする。Ｔ１温度域での保持時間が短過ぎると所望のＩＱ分布が得られず、例えば図４や図５に示すようなＩＱ分布となり、低温靱性が劣化する。したがってＴ１温度域での保持時間は１０秒以上、好ましくは１５秒以上、より好ましくは３０秒以上、更に好ましくは５０秒以上である。しかし保持時間が２００秒を超えると、低温域生成ベイナイトが過剰に生成するため、後述するように、Ｔ２温度域で所定時間保持しても所望の残留γ量を確保できなくなり、ＥＬが低下する。したがってＴ１温度域での保持時間は２００秒以下、好ましくは１８０秒以下、より好ましくは１５０秒以下とする。
　【０１００】
　本発明において、Ｔ１温度域での保持時間とは、所定の温度で均熱した後、冷却により鋼板の温度が、４００℃となった時点（但し、Ｍｓ点が４００℃以下の場合は、Ｍｓ点）から、Ｔ１温度域で保持した後に加熱を開始し、鋼板の温度が、４００℃に到達するまでの時間を意味する。例えばＴ１温度域での保持時間は、図３中、「ｘ」の区間の時間である。本発明では、後述するようにＴ２温度域で保持した後、室温まで冷却しているため、鋼板はＴ１温度域を再度通過することとなるが、本発明では、この冷却時に通過する時間は、Ｔ１温度域における滞在時間に含めていない。この冷却時には、変態は殆ど完了しているためである。
　【０１０１】
　上記式（３）を満たすＴ１温度域で保持する方法は、Ｔ１温度域での保持時間が１０〜２００秒間であれば特に限定されず、例えば、図３の（ｉ）〜（ｉｉｉ）に示すヒートパターンを採用すればよい。但し、本発明はこれに限定する趣旨ではなく、本発明の要件を満足する限り、上記以外のヒートパターンを適宜採用できる。
　【０１０２】
　このうち図３の（ｉ）は、均熱温度から任意の急冷停止温度Ｔまで急冷した後、この急冷停止温度Ｔで所定時間恒温保持する例であり、恒温保持後、上記式（４）を満足する任意の温度まで加熱している。図３の（ｉ）では、一般階の恒温保持を行った場合について示しているが、本発明はこれに限定されず、Ｔ１温度域の範囲内であれば、図示しないが保持温度が異なる２段階以上の恒温保持を行ってもよい。
　【０１０３】
　図３の（ｉｉ）は、均熱温度から任意の急冷停止温度Ｔまで急冷した後、冷却速度を変更し、Ｔ１温度域の範囲内で所定時間かけて冷却した後、上記（４）式を満足する任意の温度まで加熱する例である。図３の（ｉｉ）では、一般階の冷却を行った場合について示しているが、本発明はこれに限定されず、冷却速度が異なる二段以上の多段冷却を行ってもよい（図示せず）。
　【０１０４】
　図３の（ｉｉｉ）は、均熱温度から任意の急冷停止温度Ｔまで急冷した後、Ｔ１温度域の範囲内で所定時間かけて加熱した後、上記（４）式を満足する任意の温度まで加熱する例である。図３の（ｉｉｉ）では、一段階の加熱を行った場合について示しているが、本発明はこれに限定されず、図示しないが昇温速度が異なる二段以上の多段加熱を行ってもよい。
　【０１０５】
　［Ｔ２温度域での保持］
　上記式（４）で規定する４００℃超、５４０℃以下のＴ２温度域で所定時間保持することによって、残留γを確保しつつ、上記式（１）、式（２）を満足する所望のＩＱ分布を得ることができる。すなわち、５４０℃を超える温度域で保持すると、軟質なポリゴナルフェライトや擬似パーライトが生成し、所望の残留γ量が得られず、伸びを確保できない。したがってＴ２温度域の上限は５４０℃以下、好ましくは５００℃以下、より好ましくは４８０℃以下とする。一方、４００℃以下になると、高温域生成ベイナイト量が低減し、それに伴う未変態部分への炭素濃化が不十分となって残留γ量が少なくなるため、伸びが低下する。したがってＴ２温度域の下限は４００℃超、好ましくは４２０℃以上、より好ましくは４２５℃以上とする。
　【０１０６】
　上記式（４）を満たすＴ２温度域で保持する時間は、５０秒間以上とする。保持時間が５０秒間より短くなると、上記所望のＩＱ分布が得られず、例えば図３に示すようなＩＱ分布となり、低温靱性が劣化する。また、未変態のオーステナイトが多く残り、しかも、炭素濃化が不充分なため、Ｔ２温度域からの最終冷却時に硬質な焼入れままマルテンサイトが生成する。そのため粗大なＭＡ混合相が多く生成し、強度が高くなり過ぎて伸びが低下する。生産性を向上させる観点からは、Ｔ２温度域での保持時間はできるだけ短くする方が好ましいが、炭素濃化を十分に進めるためには、９０秒間以上とすることが好ましく、より好ましくは１２０秒以上とする。Ｔ２温度域での保持時間の上限は特に限定されないが、長時間保持しても得られる効果は飽和し、また生産性が低下する。更に濃化した炭素が炭化物として析出して残留γを確保できず、伸びが劣化する。そのため、Ｔ２温度域での保持時間は好ましくは１８００秒以下、より好ましくは１５００秒以下、更に好ましくは１０００秒以下、更により好ましくは５００秒以下、更に一層好ましくは３００秒以下である。
　【０１０７】
　ここで、Ｔ２温度域での保持時間とは、Ｔ１温度域で保持した後に加熱し、鋼板の温度が、４００℃となる時点から、Ｔ２温度域で保持した後に冷却を開始し、鋼板の温度が、４００℃に到達するまでの時間を意味する。例えばＴ２温度域での保持時間は、図３中、「ｙ」の区間の時間である。本発明では上述したように、均熱後、Ｔ１温度域へ冷却する途中で、Ｔ２温度域を通過しているが、本発明では、この冷却時に通過する時間は、Ｔ２温度域における滞在時間に含めない。この冷却時には、滞在時間が短過ぎるため、変態は殆ど起こらないためである。
　【０１０８】
　上記式（４）を満たすＴ２温度域で保持する方法は、Ｔ２温度域での保持時間が５０秒間以上となれば特に限定されず、上記Ｔ１温度域内におけるヒートパターンのように、Ｔ２温度域における任意の温度で恒温保持してもよいし、Ｔ２温度域内で冷却または加熱してもよい。
　【０１０９】
　なお、本発明では、低温側のＴ１温度域で保持した後、高温側のＴ２温度域で保持しているが、Ｔ１温度域で生成した低温域生成ベイナイト等については、Ｔ２温度域に加熱され、焼戻しによって下部組織の回復は生じるものの、ラス間隔、すなわち残留γおよび／または炭化物の平均間隔は変化しないことを本発明者らは確認している。
　【０１１０】
　［めっき］
　上記高強度鋼板の表面には、電気亜鉛めっき層（ＥＧ：Ｅｌｅｃｔｒｏ−Ｇａｌｖａｎｉｚｉｎｇ）、溶融亜鉛めっき層（ＧＩ：Ｈｏｔ　Ｄｉｐ　Ｇａｌｖａｎｉｚｅｄ）、または合金化溶融亜鉛めっき層（ＧＡ：Ａｌｌｏｙｅｄ　Ｈｏｔ　Ｄｉｐ　Ｇａｌｖａｎｉｚｅｄ）を形成してもよい。
　【０１１１】
　電気亜鉛めっき層、溶融亜鉛めっき層、または合金化溶融亜鉛めっき層の形成条件は特に限定されず、常法の電気亜鉛めっき処理、溶融亜鉛めっき処理、合金化処理を採用することができる。これにより電気亜鉛めっき鋼板（以下、「ＥＧ鋼板」ということがある）、溶融亜鉛めっき鋼板（以下、「ＧＩ鋼板」ということがある）および合金化溶融亜鉛めっき鋼板（以下、「ＧＡ鋼板」ということがある）が得られる。
　【０１１２】
　ＥＧ鋼板を製造する場合には、上記鋼板を、例えば、５５℃の亜鉛溶液に浸漬しつつ通電し、電気亜鉛めっき処理を行う方法が挙げられる。
　【０１１３】
　ＧＩ鋼板を製造する場合には、上記鋼板を、例えば、温度が約４３０〜５００℃に調整されためっき浴に浸漬させて溶融亜鉛めっきを施し、その後、冷却することが挙げられる。
　【０１１４】
　ＧＡ鋼板を製造する場合には、上記鋼板を、例えば、上記溶融亜鉛めっき後、５００〜５４０℃程度の温度まで加熱して合金化を行ない、冷却することが挙げられる。
　【０１１５】
　また、ＧＩ鋼板を製造する場合には、上記Ｔ１温度域で保持した後、上記Ｔ２温度域で保持する工程と溶融亜鉛めっき処理を兼ねてもよい。すなわち、Ｔ１温度域で保持した後、上記Ｔ２温度域において、上述した温度域に調整されためっき浴に浸漬させて溶融亜鉛めっきを施して、溶融亜鉛めっきとＴ２温度域における保持とを兼ねて行ってもよい。また、ＧＡ鋼板を製造する場合には、上記Ｔ２温度域において、溶融亜鉛めっき後、引き続いて合金化処理を施せばよい。
　【０１１６】
　亜鉛めっき付着量も特に限定されず、例えば、片面あたり１０〜１００ｇ／ｍ２程度とすることが挙げられる。
　【０１１７】
　［本発明の高強度鋼板の利用分野］
　本発明の技術は、特に、板厚が３ｍｍ以下の薄鋼板に好適に採用できる。本発明の鋼板は、引張強度が７８０ＭＰａ以上で、延性、好ましくは加工性が良好である。また低温靭性も良好であり、例えば−２０℃以下の低温環境下における脆性破壊を抑制できる。この鋼板は、自動車の構造部品の素材として好適に用いられる。自動車の構造部品としては、例えば、フロントやリア部サイドメンバやクラッシュボックスなどの正突部品をはじめ、ピラー類などの補強材（例えば、ベア、センターピラーリインフォースなど）、ルーフレールの補強材、サイドシル、フロアメンバー、キック部などの車体構成部品、バンパーの補強材やドアインパクトビームなどの耐衝撃吸収部品、シート部品などが挙げられる。また好ましい本発明の構成によれば、温間での加工性も良好であるため、温間成形用の素材としても好適に用いることができる。なお、温間加工とは、５０〜５００℃程度の温度範囲で成形することを意味する。
　【実施例】
　【０１１８】
　以下、実施例を挙げて本発明をより具体的に説明するが、本発明は下記実施例によって制限を受けるものではなく、前・後記の趣旨に適合し得る範囲で適当に変更を加えて実施することも勿論可能であり、それらはいずれも本発明の技術的範囲に含まれる。
　【０１１９】
　下記表１に示す化学成分組成の鋼、但し、残部は鉄およびＰ、Ｓ、Ｎ、Ｏ以外の不可避不純物を真空溶製して実験用スラブを製造した。下記表１において、ＲＥＭは、Ｌａを５０％程度、Ｃｅを３０％程度含有するミッシュメタルを用いた。
　【０１２０】
　下記表１に示した化学成分と、上記式（ａ）に基づいてＡｃ３点、上記式（ｂ）に基づいてＭｓ点を算出した。
　【０１２１】
　得られた実験用スラブを熱間圧延した後に冷間圧延し、次いで連続焼鈍して供試材を製造した。具体的な条件は次の通りである。
　【０１２２】
　実験用スラブを１２５０℃で３０分間加熱保持した後、圧下率を約９０％とし、仕上げ圧延温度が９２０℃となるように熱間圧延し、この温度から平均冷却速度３０℃／秒で巻取り温度５００℃まで冷却して巻き取った。巻き取った後、巻取り温度５００℃で３０分間保持し、次いで室温まで炉冷して板厚２．６ｍｍの熱延鋼板を製造した。
　【０１２３】
　得られた熱延鋼板を酸洗して表面スケールを除去してから、冷延率４６％で冷間圧延を行い、板厚１．４ｍｍの冷延鋼板を製造した。
　【０１２４】
　得られた冷延鋼板を、下記表２、３に示す「均熱温度（℃）に加熱し、下記表２、３に示す「均熱時間（秒）」保持して均熱した後、表２、３に示すパターンｉ〜ｉｉｉに従って連続焼鈍して供試材を製造した。なお、一部の冷延鋼板については、パターンｉ〜ｉｉｉとは異なるステップ冷却等のパターンを施した。これらは表２、３中の「パターン」欄に「−」と表記した。
　【０１２５】
　（パターンｉ：上記図３の（ｉ）に対応）
　均熱後、下記表２、３に示す「平均冷却速度（℃／秒）」で急冷停止温度Ｔ（℃）まで冷却した後、この急冷停止温度Ｔで下記表２、３に示すＴ１温度域における保持時間（秒）恒温保持し、次いで下記表２、３に示すＴ２温度域における「保持温度（℃）」まで加熱し、この温度で、下記表２、３に示す「保持温度での保持時間（秒）」恒温保持した。
　【０１２６】
　（パターンｉｉ；上記図３の（ｉｉ）に対応）
　均熱後、下記表２、３に示す「平均冷却速度（℃／秒）」で下記表２、３に示す「急冷停止温度Ｔ（℃）」まで冷却した後、この急冷停止温度Ｔから下記表２、３に示す「終了温度（℃）」まで、下記表２、３に示すＴ１温度域における「保持時間（秒）」をかけて冷却し、次いで下記表２、３に示すＴ２温度域における「保持温度（℃）」まで加熱し、この温度で下記表２、３に示す「保持時間（秒）」恒温保持した。
　【０１２７】
　（パターンｉｉｉ；上記図３の（ｉｉｉ）に対応）
　均熱後、下記表２、３に示す「平均冷却速度（℃／秒）」で下記表２、３に示す「急冷停止温度Ｔ（℃）」まで冷却した後、この急冷停止温度Ｔから下記表２、３に示す「終了温度（℃）」まで、下記表２、３に示すＴ１温度域における「保持時間（秒）」をかけて加熱し、次いで下記表２、３に示すＴ２温度域における「保持温度（℃）」まで更に加熱し、この温度で下記表２、３に示す「保持時間（秒）」恒温保持した。
　【０１２８】
　下記表２、３には、Ｔ１温度域で保持を完了した時点から、Ｔ２温度域における保持温度に到達するまでの時間（秒）も「Ｔ１→Ｔ２間の時間」として示した。また、下記表２、３に、図３中、「ｘ」の区間の滞在時間に相当する「Ｔ１温度域での保持時間（秒）」と図３中、「ｙ」の区間の滞在時間に相当する「Ｔ２温度域での保持時間（秒）」を夫々示した。Ｔ２温度域において保持した後は、室温まで平均冷却速度５℃／秒で冷却した。
　【０１２９】
　なお、表２、３に示した例のなかには、Ｔ１温度域における開始温度に相当する「急冷停止温度Ｔ（℃）」および「終了温度（℃）」、並びにＴ２温度域における開始温度に相当する「保持温度での保持温度（℃）」が、本発明で規定しているＴ１温度域またはＴ２温度域から外れている例もあるが、説明の便宜上、ヒートパターンを示すために、各欄に温度を記載した。
　【０１３０】
　例えばＮｏ．３０の供試材は表２に示すように、均熱後、Ｔ１温度域における開始温度に相当する「急冷停止温度Ｔ（℃）」１７０℃まで冷却した後、上記温度Ｔでの保持を行わず（よって、終了温度は上記Ｔと同じ１７０℃、「急冷停止温度Ｔでの保持時間（秒）」０秒）、且つ、Ｔ１温度域でも「Ｔ１での保持時間（秒）」４秒と殆ど保持せずに、直ちにＴ２温度域まで加熱した例である。
　【０１３１】
　連続焼鈍して得られた供試材の一部については、室温まで冷却した後、下記めっき処理を施してＥＧ鋼板、ＧＡ鋼板、ＧＩ鋼板を得た。
　【０１３２】
　［電気亜鉛めっき（ＥＧ）処理］
　供試材を５５℃の亜鉛めっき浴に浸漬して電流密度３０〜５０Ａ／ｄｍ２で電気めっき処理を施した後、水洗、乾燥してＥＧ鋼板を得た。亜鉛めっき付着量は、片面当たり１０〜１００ｇ／ｍ２とした。
　【０１３３】
　［溶融亜鉛めっき（ＧＩ）処理］
　供試材を４５０℃の溶融亜鉛めっき浴に浸漬してめっき処理を施した後、室温まで冷却してＧＩ鋼板を得た。亜鉛めっき付着量は、片面当たり１０〜１００ｇ／ｍ２とした。
　【０１３４】
　［合金化溶融亜鉛めっき（ＧＡ）処理］
　上記亜鉛めっき浴に浸漬後、更に５００℃で合金化処理を行ってから室温まで冷却してＧＩ鋼板を得た。
　【０１３５】
　なお、Ｎｏ．５７、６０については、所定のパターンに従って連続焼鈍した後、冷却せずに、引き続いてＴ２温度域において溶融亜鉛めっき（ＧＩ）処理を施した例である。具体的にはＮｏ．５７は、表３に示すＴ２温度域における「保持温度（℃）」４４０℃で１００秒間保持した後、冷却せずに、引き続いて４６０℃の溶融亜鉛めっき浴に５秒間浸漬して溶融亜鉛めっきを行い、次いで４４０℃まで２０秒間かけて徐冷を行った後、室温まで平均冷却速度５℃／秒で冷却した例である。また、Ｎｏ．６０は、表３に示すＴ２温度域における「保持温度（℃）」４２０℃で１５０秒間保持した後、冷却せずに、引き続いて４６０℃の溶融亜鉛めっき浴に５秒間浸漬して溶融亜鉛めっきを行い、次いで４４０℃まで２０秒間かけて徐冷を行った後、室温まで平均冷却速度５℃／秒で冷却した例である。
　【０１３６】
　また、Ｎｏ．５８、６１、６５については、所定のパターンに従って連続焼鈍した後、冷却せずに、引き続いてＴ２温度域において溶融亜鉛めっきおよび合金化処理を施した例である。すなわち、表３に示すＴ２温度域における「保持温度（℃）」で、所定時間保持した後、冷却せずに、引き続いて４６０℃の溶融亜鉛めっき浴に５秒間浸漬して溶融亜鉛めっきを行い、次いで５００℃に加熱してこの温度で２０秒間保持して合金化処理を行い、室温まで平均冷却速度５℃／秒で冷却した例である。
　【０１３７】
　上記めっき処理では、適宜、アルカリ水溶液浸漬脱脂、水洗、酸洗等の洗浄処理を行った。
　【０１３８】
　得られた供試材の区分を下記表２、３の「冷延／めっき区分」の欄に示す。表中、「冷延」は冷延鋼板、「ＥＧ」はＥＧ鋼板、「ＧＩ」はＧＩ鋼板、「ＧＡ」はＧＡ鋼板を夫々示す。
　【０１３９】
　得られた供試材（冷延鋼板、ＥＧ鋼板、ＧＩ鋼板、ＧＡ鋼板を含む意味。以下同じ。）について、金属組織の観察と機械的特性の評価を次の手順で行った。
　【０１４０】
　《金属組織の観察》
　金属組織のうち、高温域生成ベイナイト、低温域生成ベイナイト等、およびポリゴナルフェライトの面積率はＳＥＭ観察した結果に基づいて算出し、残留γの体積率は飽和磁化法で測定した。
　【０１４１】
　［高温域生成ベイナイト、低温域生成ベイナイト等、ポリゴナルフェライトの面積率］
　供試材の圧延方向に平行な断面について、表面を研磨した後、ナイタール腐食させて板厚の１／４位置をＳＥＭで、倍率３０００倍で５視野観察した。観察視野は約５０μｍ×約５０μｍとした。
　【０１４２】
　次に、観察視野内において、白色または薄い灰色として観察される残留γと炭化物の平均間隔を前述した方法に基づいて測定した。これらの平均間隔によって区別される高温域生成ベイナイトおよび低温域生成ベイナイト等の面積率は、点算法により測定した。
　【０１４３】
　高温域生成ベイナイトの面積率ａ（面積％）、低温域生成ベイナイトと焼戻しマルテンサイトとの合計面積率ｂ（面積％）、ポリゴナルフェライトの面積率ｃ（面積％）を下記表４、５に示す。表４、５中、Ｂはベイナイト、Ｍはマルテンサイト、ＰＦはポリゴナルフェライトをそれぞれ意味する。また、上記面積率ａ、合計面積率ｂ、および面積率ｃの合計面積率（面積％）も併せて示す。
　【０１４４】
　また、観察視野内に認められるポリゴナルフェライト粒の円相当直径を測定し、平均値を求めた。結果を下記表４、５の「ＰＦの平均円相当直径Ｄ（μｍ）」の欄に示す。
　【０１４５】
　［残留γの体積率］
　金属組織のうち、残留γの体積率は、飽和磁化法で測定した。具体的には、供試材の飽和磁化（Ｉ）と、４００℃で１５時間熱処理した標準試料の飽和磁化（Ｉｓ）を測定し、下記式から残留γの体積率（Ｖγｒ）を求めた。飽和磁化の測定は、理研電子製の直流磁化Ｂ−Ｈ特性自動記録装置「ｍｏｄｅｌ　ＢＨＳ−４０」を用い、最大印加磁化を５０００（Ｏｅ）として室温で測定した。
　Ｖγｒ＝（１−Ｉ／Ｉｓ）×１００
　【０１４６】
　また、供試材の圧延方向に平行な断面の表面を研磨し、レペラ腐食させて板厚の１／４位置を光学顕微鏡を用いて観察倍率１０００倍で５視野について観察し、残留γと焼入れマルテンサイトとが複合したＭＡ混合相の円相当直径ｄを測定した。ＭＡ混合相の全個数に対して、観察断面での円相当直径ｄが７μｍを超えるＭＡ混合相の個数割合を算出した。個数割合が１５％未満（０％を含む）である場合を合格（○）、１５％以上である場合を不合格（×）として評価結果を下記表４、５の「ＭＡ混合相数割合評価結果」の欄に示す。
　【０１４７】
　［ＩＱ分布］
　供試材の圧延方向に平行な断面について、表面を研磨し、板厚の１／４位置にて、１００μｍ×１００μｍの領域について、１ステップ：０．２５μｍで１８万点のＥＢＳＤ測定（テクセムラボラトリーズ社製ＯＩＭシステム）を実施した。この測定結果から、各粒における平均ＩＱ値を求めた。なお、結晶粒は、測定領域内に完全に一つの結晶粒が収まっているもののみを測定対象とすると共に、ＣＩ＜０．１の測定点は解析から除外した。また下記式（１）、式（２）では、最大側、最小側共にそれぞれ全データ数の２％のデータを除外した。表４、表５中、（ＩＱａｖｅ−ＩＱｍｉｎ）／（ＩＱｍａｘ−ＩＱｍｉｎ）の値を「式（１）」、σＩＱ／（ＩＱｍａｘ−ＩＱｍｉｎ）の値を「式（２）」に記載した。
　（ＩＱａｖｅ−ＩＱｍｉｎ）／（ＩＱｍａｘ−ＩＱｍｉｎ）≧０．４０・・・（１）
　σＩＱ／（ＩＱｍａｘ−ＩＱｍｉｎ）≦０．２５・・・（２）
　【０１４８】
　《機械的特性の評価》
　［引張強度（ＴＳ）、伸び（ＥＬ）］
　引張強度（ＴＳ）と伸び（ＥＬ）は、ＪＩＳ　Ｚ２２４１に基づいて引張試験を行って測定した。試験片は、供試材の圧延方向に対して垂直な方向が長手方向となるように、ＪＩＳ　Ｚ２２０１で規定される５号試験片を供試材から切り出したものを用いた。測定結果を下記表６、７の「ＴＳ（ＭＰａ）」、「ＥＬ（％）」の欄にそれぞれ示す。
　【０１４９】
　［低温靭性］
　低温靱性は、ＪＩＳ　Ｚ２２４２に基づいて、−２０℃におけるシャルピー衝撃試験を行い、そのときの脆性破面率（％）によって評価した。ただし、試験片幅については、板厚と同じ１．４ｍｍとした。試験片は、供試材の圧延方向に対して垂直な方向が長手方向となるように、Ｖノッチ試験片を供試材から切り出したものを用いた。測定結果を下記表６、７の「低温靭性（％）」の欄に示す。
　【０１５０】
　［伸びフランジ性（λ）］
　伸びフランジ性（λ）は、穴拡げ率によって評価した。穴拡げ率は、鉄鋼連盟規格ＪＦＳＴ　１００１に基づいて穴拡げ試験を行って測定した。測定結果を下記表６、７の「λ（％）」の欄に示す。
　【０１５１】
　［曲げ性（Ｒ）］
　曲げ性（Ｒ）は、限界曲げ半径によって評価した。限界曲げ半径は、ＪＩＳ　Ｚ２２４８に基づいてＶ曲げ試験を行って測定した。試験片は、供試材の圧延方向に対して垂直な方向が長手方向、すなわち曲げ稜線が圧延方向と一致するように、ＪＩＳ　Ｚ２２０４で規定される板厚１．４ｍｍとした１号試験片を供試材から切り出したものを用いた。なお、Ｖ曲げ試験は、亀裂が発生しないように試験片の長手方向の端面に機械研削を施してから行った。
　【０１５２】
　ダイとパンチの角度は９０°とし、パンチの先端半径を０．５ｍｍ単位で変えてＶ曲げ試験を行い、亀裂が発生せずに曲げることができるパンチ先端半径を限界曲げ半径として求めた。測定結果を下記表６、７の「限界曲げＲ（ｍｍ）」の欄に示す。なお、亀裂発生の有無はルーペを用いて観察し、ヘアークラック発生なしを基準として判定した。
　【０１５３】
　［エリクセン値］
　エリクセン値は、ＪＩＳ　Ｚ２２４７に基づいてエリクセン試験を行って測定した。試験片は、９０ｍｍ×９０ｍｍ×厚み１．４ｍｍとなるように供試材から切り出したものを用いた。エリクセン試験は、パンチ径が２０ｍｍのものを用いて行った。測定結果を下記表６、７の「エリクセン値（ｍｍ）」の欄に示す。なお、エリクセン試験によれば、鋼板の全伸び特性と局部延性の両方による複合効果を評価できる。
　【０１５４】
　鋼板に要求される伸び（ＥＬ）は、引張強度（ＴＳ）によって異なるため、引張強度（ＴＳ）に応じて伸び（ＥＬ）を評価した。同様に伸びフランジ性（λ）、曲げ性（Ｒ）、およびエリクセン値などの他の好ましい機械的特性も引張強度（ＴＳ）に応じて、基準を設定した。低温靱性は、一律に−２０℃におけるシャルピー衝撃試験で脆性破面率が１０％以下を合格基準とした。
　【０１５５】
　下記評価基準に基づいて、伸び（ＥＬ）、および低温靭性を満足している場合を延性、および低温靭性に優れている（○）とした。更に伸び（ＥＬ）、伸びフランジ性（λ）、曲げ性（Ｒ）、エリクセン値、低温靭性の全ての特性が満足している場合を加工性、および低温靭性により優れている（◎）とした。○または◎は合格例である。これに対し、伸び（ＥＬ）または低温靭性のいずれかが基準値に満たない場合を不合格（×）とした。評価結果を下記表６、７の「総合評価」の欄に示した。
　【０１５６】
　［７８０ＭＰａ級の場合］
　引張強度（ＴＳ）　　：７８０ＭＰａ以上、９８０ＭＰａ未満
　伸び（ＥＬ）　　　　：２５％以上
　低温靭性　　　　　　：１０％以下
　伸びフランジ性（λ）：３０％以上
　曲げ性（Ｒ）　　　　：１．０ｍｍ以下
　エリクセン値　　　　　：１０．４ｍｍ以上
　【０１５７】
　［９８０ＭＰａ級の場合］
　引張強度（ＴＳ）　　：９８０ＭＰａ以上、１１８０ＭＰａ未満
　伸び（ＥＬ）　　　　：１９％以上
　低温靭性　　　　　　：１０％以下
　伸びフランジ性（λ）：２０％以上
　曲げ性（Ｒ）　　　　：３．０ｍｍ以下
　エリクセン値　　　　：１０．０ｍｍ以上
　【０１５８】
　［１１８０ＭＰａ級の場合］
　引張強度（ＴＳ）　　：１１８０ＭＰａ以上、１２７０ＭＰａ未満
　伸び（ＥＬ）　　　　：１５％以上
　低温靭性　　　　　　：１０％以下
　伸びフランジ性（λ）：２０％以上
　曲げ性（Ｒ）　　　　：４．５ｍｍ以下
　エリクセン値　　　　：９．６ｍｍ以上
　【０１５９】
　［１２７０ＭＰａ級の場合］
　引張強度（ＴＳ）　　：１２７０ＭＰａ以上、１３７０ＭＰａ未満
　伸び（ＥＬ）　　　　：１４％以上
　低温靭性　　　　　：１０％以下
　伸びフランジ性（λ）：２０％以上
　曲げ性（Ｒ）　　　：５．５ｍｍ以下
　エリクセン値　　　：９．４ｍｍ以上
　【０１６０】
　なお、本発明では、引張強度（ＴＳ）が７８０ＭＰａ以上、１３７０ＭＰａ未満であることを前提としており、引張強度（ＴＳ）が７８０ＭＰａ未満であるか、１３７０ＭＰａ以上の場合は、機械特性が良好であっても対象外として扱う。これらは表６、７の「備考」欄に「−」と記載した。
　【０１６１】
　【表１】
　【０１６２】
　【表２】
　【０１６３】
　【表３】
　【０１６４】
　【表４】
　【０１６５】
　【表５】
　【０１６６】
　【表６】
　【０１６７】
　【表７】
　【０１６８】
　上記結果から次のように考察できる。表６、７の総合評価に○が付されている例は、いずれも本発明で規定する要件を満足している例であり、各引張強度（ＴＳ）に応じて定めた伸び（ＥＬ）、および低温靭性の基準値を満足している。また総合評価に◎が付されている例は、いずれも本発明で規定する好ましい要件も満足している例であり、各引張強度（ＴＳ）に応じて定めた伸び（ＥＬ）、および低温靭性に加えて、伸びフランジ性（λ）、曲げ性（Ｒ）、エリクセン値の基準値も満足している。
　【０１６９】
　一方、総合評価に×が付されている例は、本発明で規定するいずれかの要件を満足していない鋼板である。詳細は次の通りである。
　【０１７０】
　Ｎｏ．３は、Ｔ１温度域での急冷停止温度Ｔ、および終了温度が低すぎたため、残留γ量を確保できず、伸び（ＥＬ）が低かった。
　【０１７１】
　Ｎｏ．４は、均熱温度が高すぎたため、ポリゴナルフェライトが生成せず、伸び（ＥＬ）が低かった。
　【０１７２】
　Ｎｏ．５は、均熱後、Ｔ２温度域を超える高温側の４２０℃で保持した後、Ｔ１温度域を下回る低温側の３２０℃で保持した例である。すなわち、Ｔ１温度域およびＴ２温度域での保持を行っていないため、上記式（１）、式（２）を満足する所望のＩＱ分布が得られず、低温靱性が悪かった。
　【０１７３】
　Ｎｏ．７は、Ｔ１温度域での急冷停止温度Ｔ、および終了温度が高すぎたため、上記式（１）、式（２）を満足する所望のＩＱ分布が得られず、低温靱性が悪かった。
　【０１７４】
　Ｎｏ．１２は、均熱温度が低過ぎて、オーステナイトへの逆変態が殆ど進行しなかったため、加工組織が多く残存するポリゴナルフェライト量が多くなり、伸び（ＥＬ）が低下した。
　【０１７５】
　Ｎｏ．１４は、均熱後、Ｔ１温度域を超える高温側の４４０℃で保持した後、Ｔ２温度域を下回る低温側の３８０℃で保持した例である。すなわち、Ｔ１温度域での保持を行わず、冷却後Ｔ２温度域での再加熱処理を行っていないため、上記式（１）、式（２）を満足する所望のＩＱ分布が得られず、低温靱性が悪かった。
　【０１７６】
　Ｎｏ．１６は、均熱後、Ｔ１温度域での急冷停止温度Ｔ、および終了温度が高すぎたため、上記式（１）、式（２）を満足する所望のＩＱ分布が得られず、低温靱性が悪かった。
　【０１７７】
　Ｎｏ．２２は、均熱時間が短過ぎたため、フェライトが多く残り、金属組織に占めるポリゴナルフェライト面積率が高かった。また炭化物が未固溶のまま残っているので残留γが少なかった。そのため、伸び（ＥＬ）が低下した。
　【０１７８】
　Ｎｏ．２３は、急冷停止温度ＴがＭｓ点よりも高かったため、上記式（１）、式（２）を満足する所望のＩＱ分布が得られず、低温靱性が悪かった。
　【０１７９】
　Ｎｏ．２４は、均熱後、Ｔ１温度域における任意の温度Ｔまで冷却するときの平均冷却速度が遅過ぎる例である。この例では、冷却途中にポリゴナルフェライトやパーライトが生成し、残留γ量が不足した。そのため、伸び（ＥＬ）が低下した。
　【０１８０】
　Ｎｏ．３０は、Ｔ１温度域での保持時間が短過ぎるため、上記式（１）、式（２）を満足する所望のＩＱ分布が得られず、低温靱性が悪かった。
　【０１８１】
　Ｎｏ．３１は、Ｔ１温度域での保持時間が長く、Ｔ２温度域での保持温度が低すぎたため、残留γ量を確保できず、伸び（ＥＬ）が低下した。
　【０１８２】
　Ｎｏ．３２は、ＧＡ鋼板の比較例であり、Ｔ１温度域での急冷停止温度Ｔ、および終了温度が低すぎたため、残留γ量を確保できず、伸び（ＥＬ）が低下した。
　【０１８３】
　Ｎｏ．３３は、急冷停止温度ＴがＭｓ点よりも高かったため、上記式（１）、式（２）を満足する所望のＩＱ分布が得られず、低温靱性が悪かった。
　【０１８４】
　Ｎｏ．３６は、Ｔ１温度域での保持時間が長過ぎたため、残留γ量が不足した。そのため、伸び（ＥＬ）が低下した。
　【０１８５】
　Ｎｏ．３９は、Ｔ２温度域での保持時間が短過ぎるため、上記式（１）を満足する所望のＩＱ分布が得られず、低温靱性が悪かった。
　【０１８６】
　Ｎｏ．４１は、Ｔ２温度域での保持温度が高過ぎてパーライトが生成したため、残留γ量が減少し、伸び（ＥＬ）が低下した。
　【０１８７】
　Ｎｏ．４２は、Ｔ２温度域での保持時間が短過ぎるため、上記式（１）を満足する所望のＩＱ分布が得られず、低温靱性が悪かった。
　【０１８８】
　Ｎｏ．４４は、Ｔ２温度域での再加熱処理を行っていないため、式（２）を満足する所望のＩＱ分布が得られず、低温靱性が悪かった。
　【０１８９】
　Ｎｏ．４６、５５は、Ｔ１温度域での保持時間が短過ぎるため、上記式（１）、式（２）を満足する所望のＩＱ分布が得られず、低温靱性が悪かった。
　【０１９０】
　Ｎｏ．６２は、均熱後、Ｔ１温度域を超える高温側の４３０℃で保持した後、室温まで冷却した例である。Ｔ１温度域での保持を行わず、冷却後Ｔ２温度域での再加熱処理を行っていないため、上記式（２）を満足する所望のＩＱ分布が得られず、低温靱性が悪かった。
　【０１９１】
　Ｎｏ．６８は、均熱後、Ｔ１温度域を超える高温側の４５０℃〜４２０℃で保持した後、Ｔ２温度域を下回る低温側の３５０℃で保持した例である。Ｔ１温度域での保持を行わず、冷却後Ｔ２温度域での再加熱処理を行っていないため、上記式（２）を満足する所望のＩＱ分布が得られず、低温靱性が悪かった。
　【０１９２】
　Ｎｏ．６９は、Ｃ量が少な過ぎる表１の鋼種Ｗを用いた例である。この例では残留γの生成量が少なかった。そのため、伸び（ＥＬ）が低下した。
　【０１９３】
　Ｎｏ．７０は、Ｓｉ量が少な過ぎる表１の鋼種Ｘを用いた例である。この例では残留γの生成量が少なかった。そのため、伸び（ＥＬ）が低下した。
　【０１９４】
　Ｎｏ．７１は、Ｍｎ量が少な過ぎる表１の鋼種Ｙを用いた例である。この例では充分に焼入れができていないため、冷却中に多量のポリゴナルフェライトが生成し、高温域生成ベイナイトの生成が抑制され、残留γの生成が少なかった。そのため、伸び（ＥＬ）が低下した。
　【符号の説明】
　【０１９５】
　１　残留γおよび／または炭化物
　２　中心位置間距離
　３　ＭＡ混合相
　４　旧γ粒界
　５　高温域生成ベイナイト
　６　低温域生成ベイナイト等
（５７）【特許請求の範囲】
　【請求項１】
　質量％で、
Ｃ　：０．１０〜０．５％、
Ｓｉ：１．０〜３．０％、
Ｍｎ：１．５〜３％、
Ａｌ：０．００５〜１．０％、
Ｐ　：０％超０．１％以下、および
Ｓ　：０％超０．０５％以下を満足し、
残部が鉄および不可避不純物からなる鋼板であり、
該鋼板の金属組織は、ポリゴナルフェライト、ベイナイト、焼戻しマルテンサイト、および残留オーステナイトを含み、
　（１）金属組織を走査型電子顕微鏡で観察したときに、
　（１ａ）前記ポリゴナルフェライトの面積率ａが金属組織全体に対して１０〜５０％であり、
　（１ｂ）前記ベイナイトは、
　隣接する残留オーステナイト同士、隣接する炭化物同士、隣接する残留オーステナイトと炭化物の中心位置間距離の平均間隔が１μｍ以上である高温域生成ベイナイトと、
　隣接する残留オーステナイト同士、隣接する炭化物同士、隣接する残留オーステナイトと炭化物の中心位置間距離の平均間隔が１μｍ未満である低温域生成ベイナイトとの複合組織で構成されており、
　前記高温域生成ベイナイトの面積率ｂが金属組織全体に対して０％超８０％以下、
　前記低温域生成ベイナイトと前記焼戻しマルテンサイトとの合計面積率ｃが金属組織全体に対して０％超８０％以下を満足し、
　（２）飽和磁化法で測定した残留オーステナイトの体積率が金属組織全体に対して５％以上、
　（３）電子線後方散乱回折法（ＥＢＳＤ）で測定される方位差３°以上の境界で囲まれる領域を結晶粒と定義したときに、該結晶粒のうち体心立方格子（体心正方格子を含む）の結晶粒毎に解析したＥＢＳＤパターンの鮮明度に基づく各平均ＩＱ（Ｉｍａｇｅ　Ｑｕａｌｉｔｙ）を用いた分布が、下記式（１）、（２）を満足することを特徴とする延性および低温靭性に優れた高強度鋼板。
　（ＩＱａｖｅ−ＩＱｍｉｎ）／（ＩＱｍａｘ−ＩＱｍｉｎ）≧０．４０・・・（１）
　σＩＱ／（ＩＱｍａｘ−ＩＱｍｉｎ）≦０．２５・・・（２）
　式中、
　ＩＱａｖｅは、各結晶粒の平均ＩＱ全データの平均値
　ＩＱｍｉｎは、各結晶粒の平均ＩＱ全データの最小値
　ＩＱｍａｘは、各結晶粒の平均ＩＱ全データの最大値
　σＩＱは、各結晶粒の平均ＩＱ全データの標準偏差を表す。
　【請求項２】
　前記高温域生成ベイナイトの面積率ｂが金属組織全体に対して１０〜８０％、
　前記低温域生成ベイナイトと前記焼戻しマルテンサイトとの合計面積率ｃが金属組織全体に対して１０〜８０％を満足する請求項１に記載の高強度鋼板。
　【請求項３】
　前記金属組織を光学顕微鏡で観察したときに、焼入れマルテンサイトおよび残留オーステナイトが複合したＭＡ混合相が存在している場合には、前記ＭＡ混合相の全個数に対して、円相当直径ｄが７μｍ超を満足するＭＡ混合相の個数割合が０％以上１５％未満である請求項１または２に記載の高強度鋼板。
　【請求項４】
　前記ポリゴナルフェライト粒の平均円相当直径Ｄが、０μｍ超１０μｍ以下である請求項１〜３のいずれかに記載の高強度鋼板。
　【請求項５】
　前記鋼板は、更に他の元素として、
Ｃｒ：０％超１％以下および
Ｍｏ：０％超１％以下よりなる群から選択される少なくとも１種以上の元素を含有する請求項１〜４のいずれかに記載の高強度鋼板。
　【請求項６】
　前記鋼板は、更に他の元素として、
Ｔｉ：０％超０．１５％以下、
Ｎｂ：０％超０．１５％以下および
Ｖ　：０％超０．１５％以下よりなる群から選択される１種以上の元素を含有する請求項１〜５のいずれかに記載の高強度鋼板。
　【請求項７】
　前記鋼板は、更に他の元素として、
Ｃｕ：０％超１％以下、および
Ｎｉ：０％超１％以下よりなる群から選択される少なくとも１種以上の元素を含有する請求項１〜６のいずれかに記載の高強度鋼板。
　【請求項８】
　前記鋼板は、更に他の元素として、
Ｂ：０％超０．００５％以下を含有
する請求項１〜７のいずれかに記載の高強度鋼板（但し、Ｃ：０．１７％、Ｓｉ：１．４２％、Ｍｎ：２．２％、Ａｌ：０．０４３％、Ｐ：０．０３０％、Ｓ：０．００３０％、Ｎ：０．００２３％、Ｃｒ：０．５％、Ｔｉ：０．０２５％、Ｂ：０．００１０％、残部Ｆｅ及び不可避不純物からなり、鋼組織分率がαｂ：上部ベイナイト中のベイニティックフェライトが２５％、Ｍ：マルテンサイトが２９％、ｔＭ：焼戻しマルテンサイトが２０％、α：ポリゴナルフェライトが３１％、γ：残留オーステナイトが１５％、残部：０％、αｂ＋Ｍ＋γ：６９％である鋼板を除く。）
　【請求項９】
　前記鋼板は、更に他の元素として、
Ｃａ：０％超０．０１％以下、
Ｍｇ：０％超０．０１％以下および
希土類元素：０％超０．０１％以下よりなる群から選択される１種以上の元素を含有する請求項１〜８のいずれかに記載の高強度鋼板。
　【請求項１０】
　前記鋼板の表面に、電気亜鉛めっき層、溶融亜鉛めっき層、または合金化溶融亜鉛めっき層を有している請求項１〜９のいずれかに記載の高強度鋼板。
　【請求項１１】
　請求項１〜９のいずれかに記載の高強度鋼板を製造する方法であって、
　前記成分組成を満足する鋼材を８００℃以上、Ａｃ３点−１０℃以下の温度域に加熱する工程と、
　該温度域で５０秒間以上保持して均熱した後、
　１５０℃以上、４００℃以下（但し、下記式で表されるＭｓ点が４００℃以下の場合は、Ｍｓ点以下）を満たす任意の温度Ｔまで平均冷却速度１０℃／秒以上で冷却し、且つ下記式（３）を満たすＴ１温度域で、１０〜２００秒保持し、
　次いで、下記式（４）を満たすＴ２温度域に加熱し、この温度域で５０秒間以上保持してから冷却することを特徴とする延性および低温靭性に優れた高強度鋼板の製造方法。
　１５０℃−≦Ｔ１（℃）≦４００℃・・・（３）
　４００℃＜Ｔ２（℃）≦５４０℃・・・（４）
　Ｍｓ点（℃）＝５６１−４７４×［Ｃ］／（１−Ｖｆ／１００）−３３×［Ｍｎ］−１７×［Ｎｉ］−１７×［Ｃｒ］−２１×［Ｍｏ］
　式中、Ｖｆは別途、加熱、均熱から冷却までの焼鈍パターンを再現したサンプルを作製したときの該サンプル中のフェライト分率測定値を意味する。また式中、［　］は各元素の含有量（質量％）を示しており、鋼板に含まれない元素の含有量は０質量％として計算する。
　【請求項１２】
　上記式（４）を満たす温度域で保持した後、冷却し、次いで電気亜鉛めっき、溶融亜鉛めっき、または合金化溶融亜鉛めっきを行う請求項１１に記載の高強度鋼板の製造方法。
　【請求項１３】
　上記式（４）を満たす温度域で溶融亜鉛めっき、または合金化溶融亜鉛めっきを行う請求項１１に記載の高強度鋼板の製造方法。